(57)【要約】  抗微生物性放出剤、抗微生物性放出剤の調製方法及び抗微生物性放出剤を含有する混和ポリマーが開示される。抗微生物性放出剤は、キャリアとして３．５未満のｐＨを有する酸性親水性材料、活性化合物及び誘因剤から調製される。本発明の混和ポリマーは、特定の試験条件下、任意選択的に混和ポリマー１グラムあたり１５０ｐｐｍ〜１８００ｐｐｍの濃度範囲でＣｌＯ2などのガス形態の抗微生物剤を放出する。
2021520276.tif 000002
【特許請求の範囲】
【請求項１】
ｉ．酸性化シリカゲルを含むキャリア材料と；
ｉｉ．金属亜塩素酸塩を含む活性化合物と；
ｉｉｉ．吸湿性化合物を含む誘因剤と；
を含み、前記キャリア材料が３．５未満のｐＨを有する、抗微生物性放出剤。
【請求項２】
前記キャリア材料が１つ以上の酸で処理され、且つ前記抗微生物性放出剤の一部である時に乾燥固体である、請求項１に記載の抗微生物性放出剤。
【請求項３】
前記キャリア材料が親水性材料である、請求項１又は２に記載の抗微生物性放出剤。
【請求項４】
前記キャリア材料が、０．５〜３．５、任意選択的に１．０〜３．５、任意選択的に約１．４〜約３．１、任意選択的に１．０〜３．０、任意選択的に１．０〜２．０、任意選択的に１．５〜２．０、任意選択的に１．０〜１．５のｐＨを有する、請求項１〜３のいずれか一項に記載の抗微生物性放出剤。
【請求項５】
前記金属亜塩素酸塩が、アルカリ金属亜塩素酸塩、アルカリ土類金属亜塩素酸塩又は遷移金属亜塩素酸塩である、請求項１〜４のいずれか一項に記載の抗微生物性放出剤。
【請求項６】
前記金属亜塩素酸塩が、亜塩素酸ナトリウム、亜塩素酸カリウム、亜塩素酸バリウム、亜塩素酸カルシウム及び亜塩素酸マグネシウムからなる群から選択される１つ以上の要素である、請求項５に記載の抗微生物性放出剤。
【請求項７】
前記誘因剤が、塩化ナトリウム、塩化カルシウム、塩化マグネシウム、塩化リチウム、硝酸マグネシウム、硫酸銅、硫酸アルミニウム、硫酸マグネシウム、炭酸カルシウム、五酸化リン及び臭化リチウムからなる群から選択される１つ以上の要素である、請求項１〜６のいずれか一項に記載の抗微生物性放出剤。
【請求項８】
前記キャリア材料が、前記抗微生物性放出剤の全重量に対して、５０〜９０重量％、任意選択的に６０〜９０重量％、任意選択的に６０〜８０重量％、任意選択的に６０〜７０重量％、任意選択的に７０〜９０重量％、任意選択的に７０〜８０重量％である、請求項１〜７のいずれか一項に記載の抗微生物性放出剤。
【請求項９】
前記活性化合物が、前記抗微生物性放出剤の全重量に対して、５〜３０重量％、任意選択的に７〜２５重量％、任意選択的に９〜２０重量％、任意選択的に１１〜２０重量％である、請求項１〜８のいずれか一項に記載の抗微生物性放出剤。
【請求項１０】
前記誘因剤が、前記抗微生物性放出剤の全重量に対して、２〜２０重量％、任意選択的に５〜１８重量％、任意選択的に８〜１５重量％、任意選択的に約１０重量％である、請求項１〜９のいずれか一項に記載の抗微生物性放出剤。
【請求項１１】
ｉ．前記キャリア材料が、１．４〜３．１のｐＨを有し、且つ前記抗微生物性放出剤の全重量に対して５０〜９０重量％であり；
ｉｉ．前記活性化合物が、前記抗微生物性放出剤の全重量に対して５〜３０重量％であり；且つ
ｉｉｉ．前記誘因剤が、前記抗微生物性放出剤の全重量に対して２〜２０重量％である、請求項１〜１０のいずれか一項に記載の抗微生物性放出剤。
【請求項１２】
前記金属亜塩素酸塩が亜塩素酸ナトリウムであり、且つ前記誘因剤が塩化カルシウムである、請求項１１に記載の抗微生物性放出剤。
【請求項１３】
抗微生物性放出剤の調製方法であって、
ｉ．酸性化シリカゲルを含むキャリア材料を提供するステップと；
ｉｉ．前記キャリア材料を誘因剤及び活性化合物と混合するステップと
を含み、前記誘因剤が吸湿性化合物を含み、且つ前記活性化合物が金属亜塩素酸塩を含み、抗微生物性放出剤が生成する方法。
【請求項１４】
前記キャリア材料が、前記シリカゲルを鉱酸で処理し、続いて乾燥することによって提供され、任意選択的に前記鉱酸が硫酸、塩酸又は硝酸である、請求項１３に記載の方法。
【請求項１５】
ｉ．ベースポリマーと；
ｉｉ．混和ポリマーの全重量に対して、１重量％〜２０重量％、任意選択的に２重量％〜１５重量％の範囲で存在するチャネリング剤と；
ｉｉｉ．請求項１〜１２のいずれか一項に記載の抗微生物性放出剤、又は請求項１３又は１４に記載の方法に従って製造された抗微生物性放出剤と
を含み、モノリシック材料である、混和ポリマー。
【請求項１６】
０．１ｍｍ〜１．０ｍｍの厚さを有する膜の形態である、請求項１５に記載の混和ポリマー。
【請求項１７】
その中に製品が位置する密閉容器中で、微生物の増殖を抑制若しくは予防するため、及び／又は微生物を死滅させるためのパッケージであって、
底部と；
上部開口部と；
前記底部から前記上部開口部へと垂直方向で延在する１つ以上の側壁と；
前記１つ以上の側壁によって形成される内部空間と；
前記開口部を閉鎖及び／又は封鎖するカバーと
を含む容器を含み、前記容器内に配置された請求項１５又は１６に記載の混和ポリマーから製造された少なくとも１つの物品をさらに含む、パッケージ。
【請求項１８】
前記物品が、少なくとも１つの側壁に固定された混和ポリマー膜であり、前記少なくとも１つの側壁が前記底部及び前記開口部から等距離である側壁正中線を有し、前記膜が前記膜の上部縁部及び底部縁部から等距離である膜正中線を有し、前記膜正中線が前記側壁正中線と少なくとも同じ高さに位置する、請求項１７に記載のパッケージ。
【請求項１９】
前記物品が前記カバーの裏側に配置されるか、又はそれと一体型である、請求項１７に記載のパッケージ。
【請求項２０】
前記物品が膜であり、且つ前記カバーが施蓋膜であり、前記膜が前記施蓋膜の裏側にヒートステークされている、請求項１９に記載のパッケージ。
【請求項２１】
新鮮な肉類、新鮮な魚介類、新鮮な家禽肉又は生鮮食料品を貯蔵するための請求項１７〜２０のいずれか一項に記載のパッケージの使用。
【発明の詳細な説明】
【技術分野】
【０００１】
関連出願への相互参照
本出願は、参照によって内容全体が本明細書に組み込まれる、２０１８年１１月１３日出願の「ＡＮＴＩＭＩＣＲＯＢＩＡＬ  ＧＡＳ  ＲＥＬＥＡＳＩＮＧ  ＡＧＥＮＴＳ  ＡＮＤ  ＳＹＳＴＥＭＳ  ＡＮＤ  ＭＥＴＨＯＤＳ  ＦＯＲ  ＵＳＩＮＧ  ＴＨＥ  ＳＡＭＥ」と題された米国仮特許出願第６２／７６０，５１９号に基づく優先権を主張する。
【０００２】
本発明は、抗微生物性放出剤が混和されたポリマーを使用して、例えば食品容器中での微生物の増殖を減少させ、且つ予防する、及び／又は微生物を死滅させる組成物、システム及び方法に関する。
【背景技術】
【０００３】
制御及び／又は規制されなければならない環境において、好ましくは、貯蔵、輸送及び利用される品目が多数ある。例えば、湿分制御分野において、その中に捕捉された過剰量の湿分を吸収する能力を有する容器及び／又はパッケージは望ましいものとして認識されている。同様に、汚染のリスクを伴う製品、例えば、食品のパッケージにおいて、微生物の成長及び増殖を制御することが望ましくなり得る。
【０００４】
食品、特に、スライスされたか、又はカットされた生鮮食料品、例えば、肉、家禽肉、果実及び野菜は、典型的に、食品の目視検査を可能にする透明なプラスチックフィルムによってラップされた支持容器、例えば、トレーに貯蔵され、且つ販売される。これらの食品は滲出液（すなわち、汁）を生じるが、これは一般に、微生物の成長源となる可能性がある。加えて、食品が接触するプロセス装置又は他の表面の汚染が食品に残留し得、且つパッケージされた状態で増殖することもあり得る。同様に、食品は、パッケージプロセスの前にも汚染され得る。例えば、トマトは、その表皮に開口部を有し得、それを通して望ましくない微生物が侵入し、そこで自己複製することもあり得る。食品取り扱いプロセス及び／又はコールドチェーン管理における中断（例えば、食品輸送の間の冷蔵が数時間中断する）によって、汚染食品の微生物成長がもたらされる可能性があり、潜在的に食品由来疾病の発生を導く可能性がある。食品中の微生物汚染の原因又は性質にかかわらず、汚染された食品の貯蔵寿命及び安全性は微生物の汚染及び増殖によって影響を受ける。
【０００５】
食品産業が食料品の保存のために取り組んだ１つの方法は、ソルビン酸カリウム、安息香酸ナトリウム及び亜硝酸塩などの食品グレードの防腐剤を食品の成分として含ませることによる。しかしながら、そのような防腐剤は、いくつかの健康分野及び消費者には、不自然であり、且つ健康リスクを引き起こすものとしてみなされている。さらに、未加工食品、例えば、新鮮な果実又は野菜に対して、そのような防腐剤を使用することは実際的ではない。
【０００６】
食品産業が食品保蔵のために取り組んだ別の方法は、パッケージ材料中の成分として食品と直接接触する抗微生物剤を利用することである。しかしながら、いくつかの用途においては、そのような直接接触が望ましくないこともあり得る。
【発明の概要】
【発明が解決しようとする課題】
【０００７】
特定の用途に関して、有効となるためには貯蔵食品との直接接触が必要である固体又は液体成分と比較して、微生物の成長を制御するために、食品パッケージ又は容器のヘッドスペース中に抗微生物性ガスを放出する抗微生物剤を提供することが望ましい。しかしながら、ヘッドスペース中で抗微生物性ガスを提供することには課題がある。
【０００８】
そのような課題の１つは、指定の期間でヘッドスペース内で抗微生物性ガスの望ましい放出プロフィールを達成することである。所与の製品に対して適切な放出プロフィールを達成することができないと、その製品の望ましい貯蔵寿命を達成することもできなくなり得る。
【０００９】
別のそのような課題は、抗微生物性ガスを放出するために現在利用可能な活性剤に関する。１つの現在利用可能な抗微生物性放出剤は、商標ＡＳＥＰＴＲＯＬ７．０５としてＢＡＳＦ  Ｃａｔａｌｙｓｔｓ  ＬＬＣによって提供されている。この材料及びその調製に関しては、米国特許第６，６７６，８５０号明細書に記載されている。簡単に言うと、ＡＳＥＰＴＲＯＬは、亜塩素酸ナトリウム活性化合物、粘土キャリア及び誘因剤を含む二酸化塩素放出材料である。ＡＳＥＰＴＲＯＬは、二酸化塩素放出材料として確かに有益性を有するが、それは特定の不利益を有する。１つのそのような不利益は、それは特定の用途に関して効力が不十分であり、且つその効力を変化させることができないということである。別の不利益は、それは加工及び取り扱い時に非常に不安定となる可能性があるということである。
【００１０】
したがって、食品パッケージ、並びに制限されないが、殺菌された使い捨て医療デバイスのパッケージなどの他の用途において、微生物汚染を制御し、減少させ、且つ実質的に破壊する抗微生物剤の改善された送達が要求されている。この要求を満たすことの課題は、例えば、感覚受容性低下によって製品の品質に悪影響を及ぼす可能性のあるパッケージヘッドスペースの「過量投与」をすることなく、病原体を有効に制御及び／又は殺滅するために十分な抗微生物性ガスをパッケージヘッドスペース中に提供することのバランスを維持することである。このような課題に取り組む必要がある。所与の用途に関して制御可能な放出プロフィールを提供するようにその効力を変更及び調整させることのできる、改良された二酸化塩素放出材料も必要とされている。そのような材料が、現在利用可能なＡＳＥＰＴＲＯＬ材料と比較して、製造時の加工性及び取り扱い時の安全性の改善をもたらすことが望ましいであろう。
【課題を解決するための手段】
【００１１】
したがって、一態様において、本発明は、抗微生物性放出剤を提供する。抗微生物性放出剤は、キャリア材料、活性化合物及び誘因剤を含む。任意選択的に、キャリア材料は、３．５未満のｐＨ、任意選択的に約１．４〜約３．１のｐＨを有する。活性化合物は、好ましくは、金属亜塩素酸塩である。誘因剤は、好ましくは、吸湿性化合物を含む。一実施形態において、キャリア材料は、１つ以上の酸によって処理されており、例えば、酸性化シリカゲルである。任意選択的に、誘因剤としては、塩化ナトリウム、塩化カルシウム、塩化マグネシウム、塩化リチウム、硝酸マグネシウム、硫酸銅、硫酸アルミニウム、硫酸マグネシウム、炭酸カルシウム、五酸化リン及び／臭化リチウムの少なくとも一つが含まれる。
【００１２】
別の態様において、本発明は、抗微生物性放出剤の調製方法を提供する。この方法は、３．５未満のｐＨのキャリア材料を提供するステップと、キャリア材料を誘因剤及び活性化合物と混合して、抗微生物性放出剤を製造するステップとを含む。
【００１３】
別の態様において、本発明は、ベースポリマーと、抗微生物性放出剤と、任意選択的にチャネリング剤とを含む混和ポリマーを提供する。抗微生物性放出剤は、３．５未満のｐＨのキャリア材料と、活性化合物と、誘因剤とを含む。
【００１４】
任意選択的に、いずれの実施形態においても、抗微生物性放出剤は、内部空間内に配置された少なくとも１つの混和ポリマー物品中に提供される。混和ポリマー物品は、ベースポリマーと、抗微生物性放出剤と、任意選択的にチャネリング剤とを含むモノリシック材料である。好ましくは、そのような混和ポリマーは、０．１ｍｍ〜１．０ｍｍ、好ましくは０．２ｍｍ〜０．６ｍｍ任意選択的に約０．２又は０．３ｍｍの厚さを有する膜として提供される。好ましくは、そのような膜は容器側壁の正中線より上（好ましくは少なくとも２／３又は３／４）に提供される。これは、本発明者によって、所望の抗微生物性ガス放出プロフィールを達成するための補助となることが見出されている。
【００１５】
任意選択的に、いずれの実施形態においても、二酸化塩素ガス放出剤は、内部空間内に配置された少なくとも１つの混和ポリマー物品中に提供される。混和ポリマー物品は、ベースポリマーと、二酸化塩素ガス放出剤とチャネリング剤とを含むモノリシック材料である。好ましくは、そのような混和ポリマーは、０．１ｍｍ〜１．０ｍｍ、好ましくは０．２ｍｍ〜０．６ｍｍ、任意選択的に約０．２又は０．３ｍｍの厚さを有する膜として提供される。代わりに、そのような混和ポリマー組成物は、ＡＳＴＭ  Ｄ１２３８／ＩＳＯ  １１３３条件下で混和ポリマーが２００ｇ／１０分〜５０００ｇ／１０分の範囲のメルトフロー指数を有するホットメルト用途において製造されてもよい。任意選択的に、そのような混和ポリマー組成物は、２分間５Ｈｚにおいて剪断後、１９０℃においてレオメーターを用いて粘度を測定する場合、１，０００ｃｐ〜５０，０００ｃｐの範囲の粘度を有する。二酸化塩素放出剤を含む混和ポリマーを分注するために任意選択的に使用されてよいホットメルト分注装置及び方法は、参照によって全体が本明細書に組み込まれる、ＰＣＴ／ＵＳ２０１８／０４９５７８号明細書に記載されている。
【００１６】
したがって、一態様において、本発明は、商品がその中に位置する密閉容器において、微生物の成長を阻害若しくは予防するため、及び／又は微生物を殺滅するためのシステムを提供する。このシステムは、任意選択的に、底部表面と、上部開口と、底部表面から上部開口まで垂直方向に延在する１つ以上の側壁と、１つ以上の側壁によって形成される内部空間と、商品によって占有されていない内部空間によって形成されるヘッドスペースと、容器を密閉及び／又は密封するためのカバーとを含む容器を含む。また、このシステムは、ベースポリマーと、放出された抗微生物性ガスを放出するように構成される抗微生物性放出剤とを含むモノリシック材料を含む、内部空間内に位置する少なくとも１種の混和ポリマー物品を含む。このシステムは、放出された抗微生物性ガスの放出を活性化するために、内部空間に存在する選択された材料をさらに含む。
【００１７】
別の態様において、本発明は、商品がその中に位置する密閉容器において、微生物の成長を阻害若しくは予防するため、及び／又は微生物を殺滅するための方法を提供する。この方法は、ベースポリマーを得ることと、選択された材料、例えば湿分による活性化時にガスの形態で放出された抗微生物性材料を放出するように構成される抗微生物性放出剤をベースポリマーと組み合わせて、モノリシック材料を形成することとを含む、少なくとも１種の混和ポリマー物品を形成することを含む。また、この方法は、底部表面と、上部開口と、底部表面から上部開口まで垂直方向に延在する１つ以上の側壁と、１つ以上の側壁によって形成される内部空間と、商品によって占有されていない内部空間によって形成されるヘッドスペースと、容器を密閉及び／又は密封するためのカバーとを含む容器を得ることも含む。この方法は、容器の内部空間内に少なくとも１種の混和ポリマー物品を配置することと；容器中に商品を配置することと；容器をカバーすることと；容器の内部空間中に選択された材料を提供することと；商品中及び／又は上に存在する微生物の成長を減少若しくは予防するため、及び／又は微生物を殺滅するために有効な濃度で内部空間内に放出された抗微生物性材料を放出することとをさらに含む。
【００１８】
別の態様において、製品がその中に位置する密閉容器において、微生物の成長を阻害若しくは予防するため、及び／又は微生物を殺滅するためのパッケージが提供される。このパッケージは、その中の内部空間を画定する密閉容器を含む。製品（任意選択的に、食品）が、内部空間内に提供される。製品によって占有されていない内部空間の体積内にヘッドスペースが形成される。湿分と抗微生物性放出剤との反応によってヘッドスペース中に二酸化塩素ガスを放出する抗微生物性放出剤を内部空間内に配置する。１０時間〜３６時間の期間で、６パーツパーミリオン（ＰＰＭ）〜３５ＰＰＭ、任意選択的に、１６時間〜３６時間の期間で、１５ＰＰＭ〜３０ＰＰＭ、任意選択的に、約２４時間の期間で、１５ＰＰＭ〜３０ＰＰＭのヘッドスペース濃度を提供するように二酸化塩素ガスを放出する量で抗微生物性放出剤が提供される。
【００１９】
任意選択的に、いずれの実施形態においても、製品が内部空間内に提供される場合、製品は少なくとも１種の病原体によって汚染される。抗微生物性放出剤は、内部空間内に且つ７℃の貯蔵条件下で製品が提供された時点から２日、任意選択的に３日、任意選択的に４日、任意選択的に５日、任意選択的に６日、任意選択的に７日、任意選択的に８日、任意選択的に９日、任意選択的に１０日、任意選択的に１１日、任意選択的に１２日、任意選択的に１３日の期間後、少なくとも１種の病原体のグラム当たりのコロニー形成単位（ＣＦＵ／ｇ）における少なくとも１ログベース１０の減少、任意選択的にＣＦＵ／ｇにおける少なくとも２ログベース１０の減少、任意選択的にＣＦＵ／ｇにおける少なくとも３ログベース１０の減少、任意選択的に少なくとも１種の病原体のＣＦＵ／ｇにおける少なくとも４ログベース１０の減少を実施するように二酸化塩素ガスの徐放をもたらす。任意選択的に、少なくとも１種の病原体は、サルモネラ（Ｓａｌｍｏｎｅｌｌａ）、大腸菌（Ｅ．Ｃｏｌｉ）、リステリア（Ｌｉｓｔｅｒｉａ）及び／又はゲオトリクム（Ｇｅｏｔｒｉｃｈｕｍ）である。
【００２０】
任意選択的に、製品が食品であり、且つ抗微生物性放出剤及び／又は二酸化塩素ガスの量が、少なくとも１種の病原体のＣＦＵ／ｇにおける少なくとも１ログベース１０の減少（又はＣＦＵ／ｇにおける少なくとも２ログベース１０の減少、又は少なくとも３ログベース１０の減少、又は少なくとも４ログベース１０の減少）を実施するために十分な量で存在する場合、そのような有効性は食品の感覚受容性低下の代償をもたらさない。例えば、特殊な検出装置を用いずに通常の消費者によって認知されるように、食品は漂白されないか、又は他の様式で変色されない（すなわち、実質的な感覚受容性低下が生じない）。
【００２１】
任意選択的に、いずれの実施形態においても、抗微生物性放出剤は、内部空間内に位置する少なくとも１種の混和ポリマー物品中に提供される。混和ポリマー物品は、ベースポリマー、抗微生物性放出剤及び任意選択的にチャネリング剤を含むモノリシック材料である。好ましくは、そのような混和ポリマーは、０．１ｍｍ〜１．０ｍｍ、好ましくは、０．２ｍｍ〜０．６ｍｍ、任意選択的に、約０．３ｍｍの厚さを有するフィルムとして提供される。好ましくは、そのようなフィルムは、容器側壁の正中線より上（好ましくは、少なくとも２／３又は３／４）に提供される。本発明者らは、これが所望の抗微生物性ガス放出プロフィールの達成の補助となることを見出した。
【００２２】
任意選択的に、いずれの実施形態においても、抗微生物性放出剤は、アルカリ金属亜塩素酸塩、好ましくは、亜塩素酸ナトリウムを含む粉末混合物である。粉末混合物は、少なくとも１種のキャリア、任意選択的に酸性化シリカゲル及び少なくとも１種の湿分誘引剤、任意選択的に、塩化カルシウムをさらに含む。
【００２３】
任意選択的に、いずれの実施形態においても、食品がその中に位置する密閉容器において、微生物の成長を阻害若しくは予防するため、且つ／又は微生物を殺滅するための方法が提供される。この方法は、その中に内部空間を画定する密閉容器と、内部空間内の食品とを提供することを含む。ヘッドスペースは、製品によって占有されていない内部空間の体積内に形成される。（本明細書の要約及び他所において開示されるものなどの）抗微生物性放出剤が内部空間に提供される。この薬剤は、湿分と抗微生物性放出剤との反応によってヘッドスペース中に抗微生物性ガスを放出する。抗微生物性放出剤は、前もって決定された時間量において抗微生物性ガスの所望のヘッドスペース濃度を提供するように抗微生物性ガスを放出するために十分な量で提供される。本方法に従って、製品が内部空間内に提供された時点で製品が少なくとも１種の病原体によって汚染される場合、抗微生物性放出剤は、任意選択的に、内部空間内に且つ７℃の貯蔵条件下で製品が提供された時点から２日、任意選択的に３日、任意選択的に４日、任意選択的に５日、任意選択的に６日、任意選択的に７日、任意選択的に８日、任意選択的に９日、任意選択的に１０日、任意選択的に１１日、任意選択的に１２日、任意選択的に１３日の期間後、少なくとも１種の病原体のグラム当たりのコロニー形成単位（ＣＦＵ／ｇ）における少なくとも１ログベース１０の減少、任意選択的にＣＦＵ／ｇにおける少なくとも２ログベース１０の減少、任意選択的にＣＦＵ／ｇにおける少なくとも３ログベース１０の減少、任意選択的に少なくとも１種の病原体のＣＦＵ／ｇにおける少なくとも４ログベース１０の減少を実施するように抗微生物性ガスの徐放をもたらす。好ましくは、この方法は、食品の実質的又は合理的な（消費者にとって）知覚可能な感覚受容性低下を引き起こさずに、例えば、食品の漂白又は他の様式の顕著な変色を生じることなく、減少を実施する。好ましくは、抗微生物性放出剤は、例えば本明細書に記載される混和ポリマー中に、より好ましくは混和ポリマー膜中に提供される。
【００２４】
任意選択的に、本明細書に記載されるパッケージのいずれの実施形態においても、本発明の態様は、ヘッドスペース中で二酸化塩素ガスを放出するように抗微生物性放出剤を活性化する湿分を発散する、食品の貯蔵のためのパッケージの使用を含んでよい。この使用によって、本明細書に記載される所望のヘッドスペース抗微生物性ガス濃度が達成され得る。この使用は、内部空間内に且つ７℃の貯蔵条件下で製品が提供された時点から２日、任意選択的に３日、任意選択的に４日、任意選択的に５日、任意選択的に６日、任意選択的に７日、任意選択的に８日、任意選択的に９日、任意選択的に１０日、任意選択的に１１日、任意選択的に１２日、任意選択的に１３日の期間後、少なくとも１種の病原体のグラム当たりのコロニー形成単位（ＣＦＵ／ｇ）における少なくとも１ログベース１０の減少、任意選択的にＣＦＵ／ｇにおける少なくとも２ログベース１０の減少、任意選択的にＣＦＵ／ｇにおける少なくとも３ログベース１０の減少、任意選択的に少なくとも１種の病原体のＣＦＵ／ｇにおける少なくとも４ログベース１０の減少を実施し得る。これは、好ましくは、食品の実質的な感覚受容性低下を引き起こさずに、例えば、食品の漂白又は他の様式の顕著な変色を生じることなく実行される。
【００２５】
同様の数字が同様の要素を指定する以下の図面と関連して、本発明を説明する。
【図面の簡単な説明】
【００２６】
【図１】開示された概念の方法に従って基材上に堆積され得る混和ポリマーから形成されたプラグの透視図である。
【図２】図１の線２−２に沿って切断された断面図である。
【図３】開示された概念の任意選択的な実施形態による混和ポリマーの別の実施形態から形成されたプラグを示す、図２と類似の断面図である。
【図４】活性剤が、選択された材料（例えば、湿分）との接触によって活性化される抗微生物性ガス放出材料である、開示された概念の任意選択的な実施形態による混和ポリマーの概略図である。
【図５】バリアシート基材に接着した、開示された概念の任意選択的な実施形態による混和ポリマーから形成されたシート又はフィルムの断面図である。
【図６】開示された概念の任意選択的な実施形態による混和ポリマーを使用して形成され得るパッケージの断面図である。
【図７】様々なｐＨ値における、開示された概念による例示的なＣｌＯ2放出剤のＣｌＯ2放出プロフィールのグラフである。
【図８】開示された概念の任意選択的な態様による混和ポリマー膜を含む例示的なパッケージの透視図である。
【図９】２つの参照標準に対する開示された概念による例示的な混和ポリマーのＣｌＯ2放出プロフィールのグラフである。
【発明を実施するための形態】
【００２７】
定義
本明細書で使用される場合、「活性」という用語は、本発明の態様に従って選択された材料（例えば、湿分又は酸素）において作用するか、それと相互作用するか、又はそれと反応することが可能であることとして定義される。そのような作用又は相互作用の例としては、選択された材料の吸収、吸着又は放出を含み得る。本発明の第一焦点と関連する「活性」の別の例は、放出された材料（例えば、二酸化塩素）の放出を引き起こすために選択された材料（例えば、湿分）において作用するか、それと相互作用するか、又はそれと反応することが可能である薬剤である。
【００２８】
本明細書で使用される場合、混和ポリマーに関連する「活性剤」という用語は、（１）好ましくは、ベースポリマーと非混和性であり、且つベースポリマー及びチャネリング剤との混合及び加熱時に溶融せず、すなわち、ベースポリマー又はチャネリング剤のいずれかに対する融点よりも高い融点を有し、且つ（２）選択された材料において作用するか、それと相互作用するか、又はそれと反応する材料として定義される。「活性剤」という用語には、限定されないが、選択された材料を吸収、吸着又は放出する材料が含まれ得る。本明細書の第一焦点の活性剤は、例えば湿分との反応時に、抗微生物性ガス、好ましくは、二酸化塩素ガスを放出するものである。
【００２９】
「抗微生物性放出剤」という用語は、例えば、ガスの形態の放出された抗微生物性材料を放出することが可能である活性剤を意味する。この抗微生物性放出剤は、抗微生物性ガスを放出するように構成された配合物（例えば、粉末混合物）中に活性成分及び他の成分（例えば、触媒及び誘引剤）を含み得る。「放出された抗微生物性材料」は、微生物の成長及び増殖を阻害及び予防し、且つ／又は微生物を殺滅する化合物、例えば、二酸化塩素ガスである。放出された抗微生物性材料は、抗微生物性放出剤によって放出される。例として、抗微生物性放出剤は、（湿分などの）選択された材料との接触によって、（例えば、化学反応又は物理変化によって）誘引され得る。例えば、湿分は抗微生物性放出剤と反応し、それによって薬剤は、放出された抗微生物性材料を放出し得る。
【００３０】
本明細書で使用される場合、「ベースポリマー」という用語は、ベースポリマーに混入されるチャネリング剤のガス透過率よりも実質的に低いか、低いか、又は実質的にそれと同等である、選択された材料のガス透過率を任意選択的に有するポリマーである。例として、そのような透過率は水蒸気透過率であり、選択された材料は湿分であり、且つ活性剤は、湿分によって活性化される抗微生物性ガス放出剤である。このような活性剤は、抗微生物性ガスを放出するように構成された配合物中に活性成分及び他の成分を含み得る。ベースポリマーの主要機能は、混和ポリマーの構造を提供することである。
【００３１】
本発明の任意選択的な実施形態における使用のために適切なベースポリマーとしては、エチレン酢酸ビニル、熱可塑性エラストマー、熱可塑性ポリマー、例えば、ポリオレフィン、例えば、ポリプロピレン及びポリエチレン、ポリイソプレン、ポリブタジエン、ポリブテン、ポリシロキサン、ポリカーボネート、ポリアミド、エチレン−酢酸ビニルコポリマー、エチレン−メタクリレートコポリマー、ポリ（塩化ビニル）、ポリスチレン、ポリ乳酸を含むポリエステル、多無水物、ポリアクリリアニトリル（ｐｏｌｙａｃｒｙｌｉａｎｉｔｒｉｌｅ）、ポリスルホン、ポリアクリル酸エステル、アクリル、ポリウレタン及びポリアセタール、或いはそのコポリマー又は混合物が含まれる。
【００３２】
特定の実施形態において、チャネリング剤は、ベースポリマーの水蒸気透過率の少なくとも２倍の水蒸気透過率を有する。他の実施形態において、チャネリング剤は、ベースポリマーの水蒸気透過率の少なくとも５倍の水蒸気透過率を有する。他の実施形態において、チャネリング剤は、ベースポリマーの水蒸気透過率の少なくとも１０倍の水蒸気透過率を有する。なお他の実施形態において、チャネリング剤は、ベースポリマーの水蒸気透過率の少なくとも２０倍の水蒸気透過率を有する。なお別の実施形態において、チャネリング剤は、ベースポリマーの水蒸気透過率の少なくとも５０倍の水蒸気透過率を有する。なお他の実施形態において、チャネリング剤は、ベースポリマーの水蒸気透過率の少なくとも１００倍の水蒸気透過率を有する。
【００３３】
本明細書で使用される場合、「チャネリング剤」という用語は、ベースポリマーと非混和性であり、且つベースポリマーよりも速い速度でガス相物質を輸送する親和力を有する材料として定義される。任意選択的に、チャネリング剤は、チャネリング剤をベースポリマーと混合することによって形成される時に、混和ポリマーを通ってチャネルを形成することが可能である。任意選択的に、そのようなチャネルは、単にベースポリマーのみにおける速度よりも速い速度で、混和ポリマーを通って選択された材料を伝達することが可能である。
【００３４】
本明細書で使用される場合、「チャネル」又は「相互連結チャネル」という用語は、ベースポリマーを通して貫入するチャネリング剤から形成された流路として定義され、且つ互いに相互連結し得る。
【００３５】
本明細書で使用される場合、「混和ポリマー」という用語は、少なくとも１種のベースポリマーと、その中に混和又は分散された活性剤及び任意選択的にチャネリング剤とから形成されたモノシリック材料として定義される。したがって、混和ポリマーには、少なくとも２相（チャネリング剤を含まないベースポリマー及び活性剤）、又は少なくとも３相（チャネリング剤を含むベースポリマー及び活性剤）が含まれる。
【００３６】
本明細書で使用される場合、「モノリシック」、「モノリシック構造」又は「モノリシック組成物」という用語は、２つ以上の分離したマクロ的層又は部分からならない組成物又は材料として定義される。したがって、それは潜在的にモノリシック組成物である層を有する可能性があるが、多層複合材自体は「モノリシック組成物」ではない。
【００３７】
本明細書で使用される場合、「相」という用語は、構造又は組成物にそのモノリシック特徴が与えられように均一分散されたモノリシック構造又は組成物の一部若しくは成分として定義される。
【００３８】
本明細書で使用される場合、「選択された材料」という用語は、活性剤において作用するか、又はそれによって作用するか、又はそれと相互作用するか、若しくはそれと反応し、且つ混和ポリマーのチャネルを通って伝達されることが可能である材料として定義される。例えば、放出材料が活性剤である実施形態において、選択された材料は、抗微生物性ガス（例えば、二酸化塩素）などの放出材料を放出するように活性剤と反応するか、又は他の様式でそれを誘引する湿分であり得る。
【００３９】
本明細書で使用される場合、「３相」という用語は、３つ以上の相を含むモノリシック組成物又は構造として定義される。本発明による３相組成物の例は、ベースポリマー、活性剤及びチャネリング剤から形成された混和ポリマーである。任意選択的に、３相組成物又は構造は、追加の相、例えば、着色剤を含み得るが、それにもかかわらず、３種の主要機能成分の存在のため、なお「３相」であると考えられる。
【００４０】
さらに、「パッケージ」、「パッケージング」及び「容器」という用語は、本明細書中、商品、例えば、食品及び食料品を保持するか、有するか、或いは保持又は含有するように構成される対象を示すように互換的に使用され得る。任意選択的に、パッケージは、製品がその中に貯蔵された容器を含み得る。パッケージ、パッケージング及び容器の非限定的な例としては、トレー、箱、カートン、ボトル容器、道管（ｖｅｓｓｅｌ）、ポーチ及び軟質バッグが含まれる。ポーチ又は軟質バッグは、例えば、ポリプロピレン又はポリエチレンから製造され得る。パッケージ又は容器は、例えば、カバー、蓋、施蓋シーラント、接着剤及び熱シールを含む種々の機構を使用して、密閉、カバー及び／又は密封され得る。パッケージ又は容器は、プラスチック（例えば、ポリプロピレン又はポリエチレン）、紙、スタイロフォーム、ガラス、金属及びその組合せなどの種々の材料から構成されてもよい。１つの任意選択的な実施形態において、パッケージ又は容器は、硬質又は半硬質ポリマー、任意選択的にポリプロピレン又はポリエチレンから構成され、且つ好ましくは、重力下でその形状を維持するために十分な剛性を有する。
【００４１】
例示的な混和ポリマー
慣習的に、乾燥剤、酸素吸収剤及び他の活性剤は、パッケージの内部環境を制御するために、そのままの状態で、例えば、パッケージ内でサッシェ又はキャニスターに収容されたルーズな粒子として使用される。多くの用途に関して、そのようなルーズに貯蔵された活性物質を有することは望ましくない。したがって、本出願は、ポリマーが種々の所望の形態、例えば、コンテナライナー、プラグ、フィルムシート、ペレット及び他のそのような構造へと押出成形及び／又は成形可能である、活性剤を含む活性剤混和ポリマーを提供する。
【００４２】
任意選択的に、そのような活性混和ポリマーは、混和活性剤（例えば、湿分を吸収する吸水剤）に選択された材料（例えば、湿分）を伝達するために、混和ポリマーの表面とその内部との間にチャネルを形成する、ポリエチレングリコール（ＰＥＧ）及びビニルピロリドン−酢酸ビニルコポリマー（ＰＶＰＶＡ）などのチャネリング剤を含み得る。上記で説明される通り、混和ポリマーは、２相配合物（すなわち、チャネリング剤を含まず、ベースポリマー及び活性剤を含む）又は３相配合物（すなわち、ベースポリマー、活性剤及びチャネリング剤を含む）であり得る。混和ポリマーは、例えば、それぞれ参照によって完全に記載されるように本明細書に組み込まれる、米国特許第５，９１１，９３７号明細書、同第６，０８０，３５０号明細書、同第６，１２４，００６号明細書、同第６，１３０，２６３号明細書、同第６，１９４，０７９号明細書、同第６，２１４，２５５号明細書、同第６，４８６，２３１号明細書、同第７，００５，４５９号明細書及び米国特許出願公開第２０１６／００３９９５５号明細書において記載されている。
【００４３】
本発明における使用のために適切なベースポリマーとしては、任意選択的に、エチレン酢酸ビニル、熱可塑性エラストマー、熱可塑性ポリマー、例えば、ポリオレフィン、例えば、ポリプロピレン及びポリエチレン、ポリイソプレン、ポリブタジエン、ポリブテン、ポリシロキサン、ポリカーボネート、ポリアミド、エチレン−酢酸ビニルコポリマー、エチレン−メタクリレートコポリマー、ポリ（塩化ビニル）、ポリスチレン、ポリ乳酸を含むポリエステル、多無水物、ポリアクリリアニトリル（ｐｏｌｙａｃｒｙｌｉａｎｉｔｒｉｌｅ）、ポリスルホン、ポリアクリル酸エステル、アクリル、ポリウレタン及びポリアセタール、或いはそのコポリマー又は混合物の１つ以上が含まれる。
【００４４】
本発明の適切なチャネリング剤には、任意選択的に、ポリグリコールのうちの一つ以上、例えば、ポリエチレングリコール（ＰＥＧ）、エチレン−ビニルアルコール（ＥＶＯＨ）、ポリビニルアルコール（ＰＶＯＨ）、グリセリンポリアミン、ポリウレタン、及びポリアクリル酸又はポリメタクリル酸を含むポリカルボン酸が含まれる。代わりに、チャネリング剤は、例えば、ＣＬＡＲＩＡＮＴによって製造される商品名Ｐｏｌｙｇｌｙｋｏｌ  Ｂ０１／２４０で商業的に入手可能なポリプロピレンオキシド−モノブチルエーテルなどの非水溶性ポリマーであることが可能である。他の実施形態において、チャネリング剤は、ＣＬＡＲＩＡＮＴによって製造される商品名Ｐｏｌｙｇｌｙｋｏｌ  Ｂ０１／２０で商業的に入手可能なポリプロピレンオキシド−モノブチルエーテル、ＣＬＡＲＩＡＮＴによって製造される商品名Ｐｏｌｙｇｌｙｋｏｌ  Ｄ０１／２４０で商業的に入手可能なポリプロピレンオキシド、エチレン酢酸ビニル、ナイロン６、ナイロン６６、又は上記のいずれかの組合せであることも可能である。
【００４５】
活性剤として抗微生物性放出剤を含む混和ポリマーについて、以下にさらに説明する。
【００４６】
抗微生物性放出剤及びそれを含む任意選択的な混和ポリマー
図１〜６及び８は、本発明の特定の実施形態による混和ポリマー２０及び混和ポリマーから形成された様々なパッケージングアセンブリを例示する。混和ポリマー２０は、それぞれ、ベースポリマー２５、任意選択的にチャネリング剤３５及び活性剤３０を含む。活性剤３０は、好ましい実施形態において、抗微生物性放出剤である。示される通り、チャネリング剤３５は、混和ポリマー２０を通して、相互連結チャネル４５を形成する。活性剤３０の少なくともいくつかがこれらのチャネル４５内に含まれることにより、チャネル４５は、混和ポリマー２５の外側表面において形成されたチャネル開口４８を介して、活性剤３０と混和ポリマー２０の外側とを連通する。活性剤３０は、例えば、以下にさらに詳細に記載される種々の放出材料のいずれか１種であることが可能である。チャネリング剤、例えば、３５が好ましいが、本発明は、任意選択的にチャネリング剤を含まない混和ポリマーを概括的に含む。本発明による適切な活性剤としては、抗微生物性放出剤が含まれる。
【００４７】
図４は、活性剤３０が抗微生物性放出剤である、本発明の任意選択的な態様による混和ポリマー１０の実施形態を例示する。矢印は、混和ポリマー１０の外側から、チャネル４５を通って、活性剤３０（この場合、抗微生物性放出剤）の粒子までの選択された材料、例えば、湿分又は別のガスの経路を示す。任意選択的に、抗微生物性放出剤は、選択された材料（例えば、湿分）と反応するか、又は他の様式で誘因若しくは活性化され、それに応じて、放出された抗微生物性材料を、好ましくは、ガスの形態で放出する。これらの図は、上記及び下記でさらに説明される。
【００４８】
本明細書において有用な抗微生物剤には、揮発性抗微生物性放出剤、非揮発性抗微生物性放出剤及びその組合せが含まれる。
【００４９】
「揮発性抗微生物性放出剤」という用語は、流体又はガス（例えば、水、湿分又は食品からの汁）との接触時に、ガス及び／又はガス相、例えば、放出された抗微生物剤の蒸気を生じるいずれの化合物も含む。以下により詳細に記載される通り、揮発性抗微生物性放出剤は、一般に、放出された抗微生物性材料（ガス及び／又は蒸気）が漏出しないように、密閉系において使用される。
【００５０】
「非揮発性抗微生物剤」という用語は、それが流体（例えば、水又は食品からの汁）との接触時に、最小限の抗微生物剤の蒸気を生じるか、又は抗微生物剤の蒸気を生じないいずれの化合物も含む。非揮発性抗微生物剤の例としては、限定されないが、アスコルビン酸、ソルビン酸塩、ソルビン酸、クエン酸、クエン酸塩、乳酸、乳酸塩、安息香酸、安息香酸塩、重炭酸塩、キレート化化合物、ミョウバン塩、ナイシン、ε−ポリリジン１０％、メチル及び／又はプロピルパラベン、或いは上記化合物のいずれの組合せも含む。塩には、上記で列挙された化合物のいずれかのナトリウム、カリウム又はマグネシウム塩も含まれる。具体例としては、ソルビン酸カルシウム、アスコルビン酸カルシウム、重亜硫酸カリウム、メタ重亜硫酸カリウム、ソルビン酸カリウム又はソルビン酸ナトリウムが含まれる。
【００５１】
本発明の態様に従って使用される抗微生物性放出剤の好ましい特徴としては、以下の特徴のいずれか１つ以上が含まれる：（１）それらは、冷蔵温度において揮発する；（２）それらは、安全な食品で；（３）それらは、混和ポリマー配合物又は放出のための他の機構中に安全に組み込まれ得る；（４）それらは、長期貯蔵条件において貯蔵安定性である；（５）それらは、薬剤が配置されたパッケージが、パッケージ中に製品が配置された状態で密封されたら、放出された抗微生物性材料を放出する；（６）それらは、パッケージ内での所望の放出プロフィールを達成するように配合及び構成される場合に、貯蔵された食品に感覚受容性的に実質的に影響を与えない；（７）それらは、好ましくは、食品パッケージング及び仕上げ食品ラベリングに関する適用可能な政府規制及び／又はガイドラインにおいて容認可能である。
【００５２】
抗微生物性放出剤−二酸化塩素放出剤
本発明の一態様において、抗微生物性放出剤は、放出された抗微生物性材料としてガスの形態で二酸化塩素（ＣｌＯ2）を放出する揮発性抗微生物性剤である。例えば、抗微生物性放出剤は、１）活性化合物、２）キャリア材料及び３）組合せで湿分によって誘因又は活性化されて、薬剤が二酸化塩素を放出するようにさせる誘因剤を含む、化合物又は組成物であり得る。
【００５３】
上記の背景の項目で記載した通り、米国特許第６，６７６，８５０号明細書に記載されるように、既存の抗微生物性放出剤は、ＢＡＳＦ  Ｃａｔａｌｙｓｔｓ  ＬＬＣによって商標ＡＳＥＰＴＲＯＬ  ７．０５で提供されている。出願人は、任意選択的にＡＳＥＰＴＲＯＬに特定の利点を提供する新規且つユニークな抗微生物性放出剤を発明した。出願人の発明は、制御可能な放出プロフィール及び製造時の所望の加工性を提供する二酸化塩素ガス放出剤を含む。出願人の新規ＣｌＯ2放出剤は、産業規模での製造により実証可能であり、比較的安定であり、且つ高い装填レベルで混和ポリマーを製造するプロセスのために適応可能である。特に、本発明は、活性化合物、キャリア材料及び誘因剤を含むＣｌＯ2放出組成物を提供する。任意選択的に、本発明の抗微生物性放出剤は乾燥粉末である。以下、本出願は、本発明の任意選択的な態様によるＣｌＯ2放出組成物の上記成分のそれぞれを説明する。
【００５４】
活性化合物
アルカリ金属亜塩素酸塩、アルカリ土類金属亜塩素酸塩及び遷移金属亜塩素酸塩を含む、様々な金属亜塩素酸塩が、抗微生物性放出剤の調製において活性化合物として利用されてよい。一実施形態において、金属亜塩素酸塩は、亜塩素酸ナトリウム及び亜塩素酸カリウムなどのアルカリ金属亜塩素酸塩である。別の実施形態において、金属亜塩素酸塩は、亜塩素酸バリウム、亜塩素酸カルシウム及び亜塩素酸マグネシウムなどのアルカリ土類亜塩素酸塩である。任意選択的な実施形態において、金属亜塩素酸塩は、亜塩素酸ナトリウムである。
【００５５】
金属亜塩素酸塩は、様々な商業的な供給源から入手可能である。工業銘柄のフレーク状亜塩素酸ナトリウム（８０％）は、Ａｃｒｏｓ、Ａｌｄｒｉｃｈ  Ｃｈｅｍｉｃａｌ  Ｃｏ．及びＡｌｆａ  Ａｓｓｅｒから入手可能である。亜塩素酸カルシウム及び亜塩素酸カリウムは、それぞれ、Ｔ．Ｊ．Ｂａｋｅｒ  Ｃｏ．及びＡｌｄｒｉｃｈ  Ｃｈｅｍｉｃａｌ  Ｃｏ．から入手可能である。一般に、これらの市販の亜塩素酸塩は、（例えば３００℃で３時間）乾燥され、そして使用前に冷却される。
【００５６】
キャリア材料
一態様において、キャリア材料は、３．５未満のｐＨを有する材料を含む。本明細書中、ｐＨは、水中に懸濁又は溶解されたキャリア材料の水相のｐＨを示す。任意選択的に、キャリア材料の２ｇの試料を１０ｍＬの水中に懸濁させる。水相のｐＨを測定する。任意選択的に、キャリア材料は親水性材料である。任意選択的に、キャリア材料は、乾燥固体材料、又は乾燥固体無機材料である。任意選択的に、一実施形態において、キャリア材料は、酸性化シリカゲルである。別の任意選択的な実施形態において、キャリア材料は１つ以上の酸によって処理されている。任意選択的に、酸は、任意選択的に硫酸、塩酸及び硝酸からなる群から選択される鉱酸である。任意選択的に、結果として生じる処理されたキャリア材料の水相のｐＨが３．５未満であるように、未変性キャリア材料は１つ以上の酸によって処理される。任意選択的に、結果として生じる処理された親水性材料の水相のｐＨは、０．５〜３．５、任意選択的に０．５〜３．０、任意選択的に１．０〜３．５、任意選択的に１．０〜３．０又は任意選択的に１．０〜２．０である。任意選択的に、結果として生じる処理された親水性材料の水相のｐＨは、１．５〜１．８又は１．０〜１．５である。出願人は、１．４〜３．１の水相のｐＨは、安全性及び有効性の均衡を良好に保つ所望の窓領域を提供することを見出した。換言すれば、直近に記載の範囲は、所望の二酸化塩素放出特性を提供しながら、材料を加工及び処理するための「安全ゾーン」を提供する。任意選択的に、キャリア材料は、酸性化後に（例えば、３００℃で３時間）乾燥させられ、そして使用前に冷却される。
【００５７】
任意選択的に、未変性キャリア材料は鉱酸溶液中に含浸される。鉱酸溶液濃度の濃度は、キャリア材料の望ましいｐＨ値に依存して、約０．１Ｍから飽和までの範囲であることが可能である。
【００５８】
誘因剤
別の態様において、誘因剤は吸湿性材料を含む。任意選択的に、吸湿性材料は吸湿性の塩である。任意選択的に、吸湿性材料は、塩化ナトリウム、塩化カルシウム、塩化マグネシウム、塩化リチウム、硝酸マグネシウム、硫酸銅、硫酸アルミニウム、硫酸マグネシウム、炭酸カルシウム、五酸化リン及び／又は臭化リチウムのいずれか１つである。任意選択的な実施形態において、誘因剤は塩化カルシウムである。一般に、吸湿性材料は、（例えば、３００℃で３時間）乾燥させられ、そして使用前に冷却される。
【００５９】
典型的に、誘因剤の吸湿性によって、湿分は貯蔵及び捕集され、これは次いで二酸化塩素の放出を導く活性化合物との反応を開始する。
【００６０】
二酸化塩素放出剤
上記二酸化塩素放出剤の成分のそれぞれは別々に調製される。例えば、キャリア材料及び誘因剤は個々に調製されて、次いで最終的に活性化合物と組み合わせられる。
【００６１】
任意選択的に、キャリア材料は酸性化シリカゲルである。任意選択的に、酸性化シリカゲルは、未変性のシリカゲルを硫酸溶液によって処理し、スラリーを生じることによって調製される。スラリーを完全に熱で乾燥させ、乾燥状態の酸性化シリカゲルを得る。任意選択的に、酸性化シリカゲルのｐＨは、３．５未満、任意選択的に１．０〜３．５、任意選択的に１．４〜３．１、任意選択的に１．０〜３．０、任意選択的に１．０〜２．０、任意選択的に１．０〜１．５、任意選択的に１．５〜１．８、任意選択的に１．５〜３．０、任意選択的に１．５〜２．５、任意選択的に１．５〜１．８、任意選択的に２．０〜３．０、任意選択的に２．０〜２．５である。ｐＨは、例えば、１０ｍＬの水中に酸性化シリカゲル２ｇの水相のｐＨを測定することによって、標準的な方法によって測定される。
【００６２】
次いで、キャリア材料をいずれかの順番で誘因剤及び活性化合物と混合する。任意選択的な実施形態において、（酸性化シリカゲルなどの）キャリア材料を（ＣａＣｌ2などの）誘因剤と混合して、混合物を得る。任意選択的に、混合物を最終的に（ＮａＣｌＯ2を含む金属亜塩素酸塩などの）活性化合物と組み合わせて、ＣｌＯ2放出活性剤を製造する。別の実施形態において、キャリア材料を活性化合物と混合し、次いで誘因剤と混合する。別の実施形態において、キャリア材料を同時に活性化合物及び誘因剤と混合する。
【００６３】
抗微生物性放出剤中の活性化合物、キャリア材料及び誘因剤の量は、限定されないが、選択された特定の成分、放出される二酸化塩素ガスの望ましい量、二酸化塩素ガスの望ましい放出速度及び使用のための望ましい抗微生物性放出剤の全量を含む、いくつかの要因次第である。しかしながら、二酸化塩素ガス放出プロフィールは、活性材料の量などの他の要因よりもキャリア材料の酸性及び乾燥度により感応性が高い。
【００６４】
いずれの実施形態においても、キャリア材料は、抗微生物性放出剤の全量に対して、任意選択的に５０重量％〜９０重量％である。任意選択的に、キャリア材料は、抗微生物性放出剤の全量に対して、６０重量％〜９０重量％、任意選択的に６０重量％〜８０重量％、任意選択的に６０重量％〜７０重量％、任意選択的に７０重量％〜９０重量％、任意選択的に７０重量％〜８０重量％である。
【００６５】
いずれの実施形態においても、活性化合物は、抗微生物性放出剤の全量に対して、任意選択的に５重量％〜３０重量％である。任意選択的に、活性化合物は、抗微生物性放出剤の全量に対して、７重量％〜２５重量％、任意選択的に９重量％〜２０重量％、任意選択的に１１重量％〜２０重量％である。
【００６６】
いずれの実施形態においても、誘因剤は、抗微生物性放出剤の全量に対して、任意選択的に２重量％〜２０重量％である。任意選択的に、誘因剤は、抗微生物性放出剤の全量に対して、５重量％〜１８重量％、任意選択的に８重量％〜１５重量％、任意選択的に約１０重量％である。
【００６７】
本発明の一実施形態によると、そのようにして調製されたＣｌＯ2放出剤は乾燥固体及び吸湿性であって、且つ使用するまで窒素下で密閉及び貯蔵される。
【００６８】
本発明の任意選択的な態様によるＣｌＯ2放出剤のＣｌＯ2放出特性を図７に示す。開示された概念のＣｌＯ2放出剤の例示的な実施形態は、次の組成に従って調製された：酸性化シリカゲル７７％、亜塩素酸ナトリウム１３％及び塩化カルシウム１０％。図７のグラフは、ｐＨ１．４２からｐＨ３．１４までの様々なｐＨレベルにおけるこの組成物の放出特性を示す。このグラフは、最も低いｐＨでは最も高いＣｌＯ2濃度がもたらされ、そして最も高いｐＨでは最も低いＣｌＯ2濃度がもたらされたことを示す。このデータは、ｐＨの変動によってＣｌＯ2濃度を標的レベルに調製することが可能であることを示す。
【００６９】
本発明の任意選択的な態様に従って調製されたグラムあたりのＣｌＯ2放出剤は、ガス放出が湿分との接触によって開始される場合、室温（２３℃）において１０００ｐｐｍ〜４０００ｐｐｍのＣｌＯ2濃度を提供する。任意選択的に、ＣｌＯ2濃度は、１０００ｐｐｍ〜３５００ｐｐｍ、任意選択的に１０００ｐｐｍ〜３０００ｐｐｍ、任意選択的に１０００ｐｐｍ〜２５００ｐｐｍ、任意選択的に１０００ｐｐｍ〜２０００ｐｐｍ、任意選択的に１０００ｐｐｍ〜１５００ｐｐｍ、任意選択的に１５００ｐｐｍ〜３５００ｐｐｍ、任意選択的に１５００ｐｐｍ〜３０００ｐｐｍ、任意選択的に１５００ｐｐｍ〜２５００ｐｐｍ、任意選択的に１５００ｐｐｍ〜２０００ｐｐｍ、任意選択的に２０００ｐｐｍ〜３５００ｐｐｍ、任意選択的に２０００ｐｐｍ〜３０００ｐｐｍ、任意選択的に２０００ｐｐｍ〜２５００ｐｐｍ、任意選択的に２５００ｐｐｍ〜３５００ｐｐｍ、任意選択的に２５００ｐｐｍ〜３０００ｐｐｍ、任意選択的に３０００ｐｐｍ〜３５００ｐｐｍである。
【００７０】
本明細書で参照されるＣｌＯ2濃度は、次のように測定された。スポンジ（１インチ×１インチ×１／２インチ）を２．１Ｌメイソンガラスジャーの底面に入れた。水（１０ｍＬ）をスポンジに加えた。水はスポンジに完全に吸収され、そして目に見える遊離した水はなかった。スポンジとの物理的接触がない状態で、粉末形態のＣｌＯ2放出剤の試料（２ｇ）をガラスジャーの底面に入れた。ガラスジャーを密閉し、そして周囲の光から保護した。ヘッドスペース中のＣｌＯ2濃度を監視した。戻す前に、アウトプットライン及びリターンラインを含むガス輸送ラインによって、ヘッドスペース中の空気の流れをポータブルＣｌＯ2ガス分析計へと変えた。
【００７１】
抗微生物性放出剤を含有する混和ポリマー
任意選択的に、抗微生物性放出剤は、少なくとも２相であり、且つ抗微生物性放出剤及びベースポリマーを含む混和ポリマーの成分である。好ましくは、混和ポリマーは、少なくとも３相であり、且つ抗微生物性放出剤、ベースポリマー及びチャネリング剤を含む。混和ポリマーの形態は限定されない。任意選択的に、そのような混和ポリマーは、例えば、膜、シート又はプラグの形態である。
【００７２】
一般に、混合物中の活性剤の濃度が高いほど、最終組成物の吸収、吸着又は放出能力（場合により）はより高と考えられる。しかしながら、活性剤濃度が高すぎると、混和ポリマーはより脆性となる可能性があり、活性剤、ベースポリマー材料及びチャネリング剤の溶融混合物を熱的に形成、押出成形又は射出成形することがより困難となる可能性がある。
【００７３】
一実施形態において、抗微生物性放出剤装填レベルは、混和ポリマーの全重量に対して、２０重量％〜８０重量％、任意選択的に４０重量％〜７０重量％、任意選択的に４０重量％〜６０重量％、任意選択的に４０重量％〜５０重量％、任意選択的に４５重量％〜６５重量％、任意選択的に４５重量％〜６０重量％、任意選択的に４５重量％〜５５重量％、任意選択的に５０重量％〜７０重量％、任意選択的に５５重量％〜６５重量％の範囲である。本発明によると、本発明のＣｌＯ2放出剤の任意選択的な装填レベルは、安全などの要因を考慮に入れて選択される。例えば、ｐＨ＜２．５のシリカゲルと一緒に、ＣｌＯ2放出剤の装填レベルが約５０％より高い場合、使用温度において混和ポリマー成分は火炎危険となり得る。したがって、そのような実施形態に関して、ＣｌＯ2放出剤の装填レベルは、２０％〜６０％、任意選択的に２０％〜５５％、任意選択的に２０％〜５０％、任意選択的に３０％〜６０％、任意選択的に３０％〜５５％、任意選択的に３０％〜５０％、任意選択的に４０％〜６０％、任意選択的に４０％〜５５％、任意選択的に４０％〜５０％、任意選択的に４５％〜６０％、任意選択的に５０％〜５５％である。
【００７４】
任意選択的に、ベースポリマーは、混和ポリマーの１０重量％〜７０重量％、任意選択的に１５重量％〜６０重量％、任意選択的に１５重量％〜５０重量％、任意選択的に１５重量％〜４０重量％、任意選択的に２０重量％〜６０重量％、任意選択的に２０重量％〜５０重量％、任意選択的に２０重量％〜４０重量％、任意選択的に２０重量％〜３５重量％、任意選択的に２５重量％〜６０重量％、任意選択的に２５重量％〜５０重量％、任意選択的に２５重量％〜４０重量％、任意選択的に２５重量％〜３０重量％、任意選択的に３０重量％〜６０重量％、任意選択的に３０重量％〜５０重量％、任意選択的に３０重量％〜４５重量％、任意選択的に４０重量％〜６０重量％、任意選択的に４０重量％〜５０重量％の範囲である。
【００７５】
ＣｌＯ2放出剤は高温で分解するため、本発明での使用に特に適切なベースポリマーとしては、１８０℃以下の融解温度を有するそれらの熱可塑性エラストマー及び熱可塑性ポリマーが含まれる。例としては、ポリオレフィン、例えば、ポリプロピレン及びポリエチレン、ポリイソプレン、ポリブタジエン、ポリブテン、ポリアミド、エチレン−酢酸ビニルコポリマー、エチレン−メタクリレートコポリマー、ポリ（塩化ビニル）、ポリ乳酸を含むポリエステル、或いはそのコポリマー又は混合物が含まれる。
【００７６】
任意選択的に、チャネリング剤は、混和ポリマーの全重量に対して、１重量％〜２５重量％、任意選択的に１重量％〜２０重量％、任意選択的に１重量％〜１５重量％、任意選択的に２重量％〜１５重量％、任意選択的に５重量％〜２０重量％、任意選択的に５重量％〜１５重量％、任意選択的に５重量％〜１０重量％、任意選択的に８重量％〜１５重量％、任意選択的に８重量％〜１０重量％、任意選択的に１０重量％〜２０重量％、任意選択的に１０重量％〜１５重量％又は任意選択的に１０重量％〜１２重量％の範囲である。
【００７７】
一実施形態において、混和ポリマーは、３５重量％〜６０重量％の上記粉末混合物の形態の抗微生物性放出剤と、３０重量％〜５０重量％のベースポリマー（例えば、エチレン酢酸ビニル（ＥＶＡ））と、５重量％〜１２重量％のチャネリング剤（例えば、ポリエチレングリコール（ＰＥＧ））とを含む３相配合物である。ベースポリマー及びチャネリング剤は特に限定されない。
【００７８】
本発明の任意選択的な態様による混和ポリマー１０の製造方法は特に限定されない。例としては、ベースポリマー２５及びチャネリング剤３５をブレンドすることが含まれる。チャネリング剤３５を添加する前又は後に、活性剤３０をベースポリマー２５にブレンドする。混和ポリマー１０混合物中で３成分全てが均一に分布する。そのようにして調製された混和ポリマーは、少なくとも３相を含む。
【００７９】
図１〜６及び８は、本発明による混和ポリマー１０及び混和ポリマーから形成された様々なパッケージングアセンブリを例示する。混和ポリマー１０は、それぞれ、ベースポリマー材料２５、チャネリング剤３５及び活性剤３０を含む。示される通り、チャネリング剤３５は、混和ポリマー１０を通して、相互連結チャネル４５を形成する。活性剤３０の少なくともいくつかがこれらのチャネル４５内に含まれ、チャネル４５は、混和ポリマー１０の外側表面において形成されたチャネル開口４８を介して、活性剤３０と混和ポリマー１０の外側とを連通する。活性剤３０は、例えば、種々の吸収、吸着又は放出材料のいずれか１種であることが可能である。「活性剤」という用語は、文脈に従って、「抗微生物性放出剤」又は「ＣｌＯ2放出剤」として理解されてよい。チャネリング剤、例えば、３５が好ましいが、開示された概念は、任意選択的にチャネリング剤を含まない混和ポリマーを概括的に含む。
【００８０】
図１は、本発明の特定の実施形態による混和ポリマー２０から構成されるプラグ５５を示す。プラグ５５は、容器の内部に配置され得る。上記の通り、混和ポリマー２０は、ベースポリマー２５、チャネリング剤３５及び活性剤３０を含む。
【００８１】
図２は、図１に示されるプラグ５５の断面図を示す。加えて、図２は、チャネリング剤３５が相互連結チャネル４５を形成し、固結したプラグ５５を通して経路を確立するように、混和ポリマー２０が固結されていることを示す。活性剤３０の少なくともいくつかがチャネル４５内に含まれ、チャネル４５は、混和ポリマー２５の外側表面において形成されたチャネル開口４８を介して、活性剤３０と混和ポリマー２０の外側とを連通する。
【００８２】
図３は、図２のプラグ５５に類似の構成を有するプラグ５５の実施形態を例示する。図３中、相互連結チャネル４５は、図２を示されたものと比較して、より微細である。これは、チャネリング剤３５と一緒にダイマー剤（すなわち、可塑剤）を使用することから得ることが可能である。ダイマー剤は、ベースポリマー２５とチャネリング剤３５との間の適合性を強化し得る。このような強化された適合性は、標準的条件下で均一溶液中への組み込みに抵抗する可能性があるベースポリマー２５及びチャネリング剤３５のより徹底的なブレンドを促進し得る、ブレンドのより低い粘度によって促進される。ダイマー剤が添加されている混和ポリマー２０の固結時に、それによってそこに形成された相互連結チャネル４５は、より高い分散及びより小さい多孔率を有し、それによって、プラグ５５を通しての相互連結チャネルのより高い密度が確立される。
【００８３】
本明細書に開示されるものなどの相互連結チャネル４５は、これらの材料の浸透に抵抗するバリアとして一般に作用するベースポリマー２５を通して、湿分、ガス又は臭気などの所望の材料の伝達を促進する。この理由のため、ベースポリマー２５自体は、活性剤３０がその中に混和され得るバリア物質として作用する。チャネリング剤３５から形成された相互連結チャネル４５は、所望の材料が混和ポリマー１０を通って移動するための経路を提供する。これらの相互連結チャネル４５がない場合、比較的少量の所望の材料が活性剤３０に、又は活性剤３０からベースポリマー２５を通して伝達されるであろうと考えられる。さらに、活性剤３０から所望の材料が伝達される場合、それは、例えば、活性剤３０が、抗微生物性ガス放出材料などの放出材料である実施形態において、活性剤３０から放出され得る。
【００８４】
図４は、活性剤３０が吸収又は吸着材料である、開示された概念による混和ポリマー１０の実施形態を例示する。矢印は、混和ポリマー１０の外側から、チャネル４５を通って、選択された材料を吸収又は吸着する活性剤３０の粒子までの選択された材料、例えば、湿分又はガスの経路を示す。
【００８５】
図５は、本発明の態様に従って、複合体を形成するようにバリアシート８０と組み合わせて使用される混和ポリマー２０から形成された活性シート又はフィルム７５を例示する。活性シート又はフィルム７５の特徴は、プラグ５５に関して記載されるものと類似している。バリアシート８０は、低湿分又は酸素透過性を有するホイル及び／又はポリマーなどの基材であり得る。バリアシート８０は、混和ポリマー構造７５との適合性があり、したがって、分散後に活性シート又はフィルム７５が固結する場合、活性シート又はフィルム７５に熱的に接着するように構成される。
【００８６】
図６は、活性シート又は膜７５とバリアシート８０とを組み合わせて、活性シート又は膜７５中の混和ポリマー１０によって形成された内側表面における活性特徴と、バリアシート８０によって形成された外側表面における蒸気抵抗特徴を有するパッケージングラップを形成する実施形態を例示する。本実施形態において、活性シート又は膜７５はバリアシート８０の一部を占有する。活性シート又は膜７５の製造及びバリアシート８０への疎の接着のための本発明による方法は特に制限される。
【００８７】
一実施形態において、図６に示される通り、図５のシートが一緒になって、活性パッケージ８５が形成される。示される通り、それぞれがバリアシート８０と一緒になった活性シート又はフィルム７５から形成される、２つの積層体又は複合体が提供される。パッケージの内側に配置されるように、それぞれの活性シート又はフィルム７５を互いに対面させ、且つパッケージ内側の密封領域のほぼ周囲に形成される、密封領域９０において一緒にさせて、シート積層体を積み重ねる。
【００８８】
任意選択的に、上記実施形態のいずれにおいても、抗微生物性混和ポリマーは、密封食品パッケージ中に配置されたフィルムの形態である。任意選択的に、フィルムは、例えば、接着剤を使用して、パッケージの内部表面に接着されてもよい。代わりに、フィルムは、パッケージの内部表面に（接着剤を用いずに）ヒートステーク（ｈｅａｔ  ｓｔａｋｅ）されていてもよい。フィルム基材にヒートステークするプロセスは当該技術において既知であり、且つ参照によって全体として本明細書に組み込まれる、米国特許第８，１４２，６０３号明細書に詳細に記載されている。
【００８９】
代わりに、膜は、直接的なインライン溶融法によってパッケージの内部表面に堆積及び接着されてもよい。膜の径及び厚さは様々であることが可能である。特定の実施形態において、膜は約０．２ｍｍ又は０．３ｍｍの厚さを有する。任意選択的に、膜は、０．１ｍｍ〜１．０ｍｍ、より好ましくは０．２ｍｍ〜０．６ｍｍの範囲であってよい。
【００９０】
任意選択的に、混和ポリマーフィルム１１４は、（例えば、図８に関して記載及び示される側壁上で）パッケージにヒートステークされる。有利には、ヒートステークによって、接着剤を使用することなくフィルムを側壁に永久に接着することが可能となる。接着剤は、食品を含有するヘッドスペース中で望ましくない揮発性物質を放出し得るため、いくつかの場合は問題となり得る。本発明の任意選択的な実施形態に従って使用され得るヒートステークプロセスの態様は、上記で参照された、米国特許第８，１４２，６０３号明細書に開示されている。ヒートステークは、この場合、フィルム及び密封層基材上に十分な圧力を加えて、フィルムを容器の壁部又は別の基材に接着しながら、側壁上で密封層基材を加熱することを意味する。
【００９１】
例えば、特定の実施形態において、抗微生物性混和ポリマーフィルム１１４は、側壁１０６上のフィルム部分１１４の代わりに、又はそれに加えて、容器の内側である施蓋フィルム１１２（又は蓋）の表面に連結していてもよい。代わりに、抗微生物性混和ポリマーフィルム１１４は、施蓋フィルム１１２（又は蓋）の組成物に組み込まれていてもよい。任意選択的に、施蓋膜自体が蓋バリア層及びその下の抗微生物性混和ポリマー膜層を含んでもよい。任意選択的に、蓋又は施蓋膜が基材であるいずれの実施形態においても、混和ポリマー膜を蓋又は施蓋膜に接着するために、混和ポリマー膜がその上にヒートステークされてもよい。
【００９２】
膜１１４の配置に加えて、別の重要な要因は、放出された抗微生物性材料の放出プロフィールである。上記の通り、適切な貯蔵寿命を保証するために、薬剤の放出は、好ましくは望ましい速度に制御される。例えば、いくつかの実施形態において、放出は全て即座に起こるべきではなく；むしろ、放出は、より好ましくは、望ましい貯蔵寿命を達成するために延長され、維持され、そして前もって決定されていてもよい。しかしながら、いくつかの用途においては、ヘッドスペース中への二酸化塩素のより短期であるが、より強力な「急速バースト（ｑｕｉｃｋ  ｂｕｒｓｔ）」望ましくなり得る。
【００９３】
一般に、抗微生物性放出剤が混和されたポリマーは、自己活性化する。これは、放出された抗微生物性ガスの放出は、抗微生物性放出剤が選択された材料、例えば、湿分に暴露されるまで開始されないことを意味する。典型的に、湿分は、食品が容器の内部に配置される前には容器の内部、例えば、ヘッドスペースに存在しない。配置によって、食品が湿分を生じ、それが、ポリマー中に混和された抗微生物性放出剤と相互作用し、ヘッドスペース中で抗微生物性放出剤が生じる。一実施形態において、容器は、湿分を発散する食料品によって生じた容器中の湿分を捕捉するように、湿分が漏出しない様式で密封される。
【００９４】
特定の実施形態において、徐放及び／又は所望の放出プロフィールは、例えば、スプレーコーターを使用して、所望のタイムフレームにおいて放出された抗微生物剤を放出するように構成されるコーティングを活性剤に適用することによって達成することが可能である。抗微生物性放出剤は、種々の放出効果を達成するように、その上に適用された種々のコーティングを有し得る。例えば、１４日間の貯蔵寿命が所望である場合、パッケージの前もって決定された相対湿度に基づいて、抗微生物性放出剤を誘引するために存在する選択された材料（湿分）の量が決定され得る。この決定に基づき、薬剤は、所望の放出プロフィールを達成するために、様々な厚さ及び／又は特性の延長放出コーティングによってコーティングされてもよい。例えば、いくつかの活性剤は、それが１週間後まで放出された抗微生物性材料を放出し始めないが、他の活性剤はほぼ即座に放出し始めるようにコーティングされるであろう。スプレーコーティング技術は当該技術において既知である。例えば、製薬ビーズなどは、有効成分の放出速度を制御するため、例えば、延長放出又は徐放性の薬剤を製造するためにスプレーコーティングされる。任意選択的に、そのような技術は、抗微生物性ガスの放出の所望の制御された速度を達成するためにコーティングを活性剤に適用するように適応され得る。
【００９５】
代わりに、徐放及び／又は所望の放出プロフィールは、（次に放出された抗微生物性材料の放出を誘引する）混和ポリマー中の湿分取り込みを制御するように構成された材料の層を、任意選択的にフィルムの両側面上に提供することによって達成され得る。例えば、フィルムは、例えば、そのいずれかの片面又は両面上に配置された低密度ポリエチレン（ＬＤＰＥ）から製造されたポリマーライナーを含み得る。フィルム及びライナーの厚さは変動可能である。特定の実施形態において、フィルムは、厚さ約０．３ｍｍであり、且ついずれか片面上のＬＤＰＥライナーは、厚さ約０．０２ｍｍ〜０．０４ｍｍである。ＬＤＰＥライナーは、フィルムと共押出されてもよく、又はその上に積層されてもよい。
【００９６】
代わりに、徐放及び／又は所望の放出プロフィールは、抗微生物性放出剤の誘引剤の配合物を変性することによって達成され得る。例えば、誘引剤は、湿分との接触時に液化し、次いで、活性成分（例えば、亜塩素酸ナトリウム）と反応して、抗微生物性ガスの放出が引き起こされる。誘引剤は、種々の速度で湿分との接触時に液化するように配合され得る。誘引剤の液化が迅速であるほど、抗微生物性ガスの放出も迅速であり、そして逆もまた同様である。このようにして、誘引剤の変性は、抗微生物性ガスの所望の放出速度を提供するさらに別のベヒクルである。
【００９７】
上記機構のいずれの組合せも、容器ヘッドスペース中で抗微生物性ガスの所望の放出速度及び放出プロフィールを達成するために利用され得る。
【００９８】
任意選択的な実施形態において、本発明の抗微生物性混和ポリマーから調製される膜は、グラム当たり基準で、ガス放出が標準条件下、湿分との接触によって開始される場合、室温（２３℃）において１５０ｐｐｍ〜２０００ｐｐｍのＣｌＯ2濃度を提供する（実施例を参照のこと）。任意選択的に、ＣｌＯ2濃度は、１５０ｐｐｍ〜１８００ｐｐｍ、任意選択的に１５０ｐｐｍ〜１６００ｐｐｍ、任意選択的に１５０ｐｐｍ〜１２００ｐｐｍ、任意選択的に１５０ｐｐｍ〜１０００ｐｐｍ、任意選択的に１５０ｐｐｍ〜８００ｐｐｍ、任意選択的に１５０ｐｐｍ〜６００ｐｐｍ、任意選択的に１５０ｐｐｍ〜４００ｐｐｍ、任意選択的に１５０ｐｐｍ〜２５０ｐｐｍ、任意選択的に４００ｐｐｍ〜１８００ｐｐｍ、任意選択的に４００ｐｐｍ〜１６００ｐｐｍ、任意選択的に４００ｐｐｍ〜１２００ｐｐｍ、任意選択的に４００ｐｐｍ〜１０００ｐｐｍ、任意選択的に４００ｐｐｍ〜８００ｐｐｍ、任意選択的に４００ｐｐｍ〜６００ｐｐｍ、任意選択的に６００ｐｐｍ〜１８００ｐｐｍ、任意選択的に６００ｐｐｍ〜１６００ｐｐｍ、任意選択的に６００ｐｐｍ〜１２００ｐｐｍ、任意選択的に６００ｐｐｍ〜１０００ｐｐｍ、任意選択的に６００ｐｐｍ〜８００ｐｐｍ、任意選択的に８００ｐｐｍ〜１８００ｐｐｍ、任意選択的に８００ｐｐｍ〜１６００ｐｐｍ、任意選択的に８００ｐｐｍ〜１２００ｐｐｍ、任意選択的に８００ｐｐｍ〜１０００ｐｐｍ、任意選択的に１０００ｐｐｍ〜１８００ｐｐｍ、任意選択的に１０００ｐｐｍ〜１６００ｐｐｍ、任意選択的に１００ｐｐｍ〜１２００ｐｐｍ、任意選択的に１２００ｐｐｍ〜１８００ｐｐｍ、任意選択的に１２００ｐｐｍ〜１６００ｐｐｍ、任意選択的に１６００ｐｐｍ〜１８００ｐｐｍである。
【００９９】
本明細書で参照されるＣｌＯ2濃度は、次のように測定される。２．１Ｌメイソンガラスジャーの底面にスポンジ（１インチ×１インチ×１／２インチ）を入れた。水（１０ｍＬ）をスポンジに加えた。水はスポンジに完全に吸収され、そして目に見える遊離した水はなかった。スポンジとの物理的接触がない状態で、膜片（２ｇ、１．７インチ×１インチ、厚さ０．３ｍｍ）をガラスジャーの底面に入れた。ガラスジャーを密閉し、そして周囲の光から保護した。ヘッドスペース中のＣｌＯ2濃度を監視した。戻る前に、アウトプットライン及びリターンラインを含むガス輸送ラインによって、ヘッドスペース中の空気の流れをポータブルＣｌＯ2ガス分析計へと変えた。
【０１００】
本発明による例示的な容器又はパッケージ
本発明の抗微生物性放出剤を含有する混和ポリマーは、任意選択的に食品パッケージ中で利用されてもよい。混和ポリマーの有効性は、パッケージに貯蔵された食品との直接的な接触に依存せず、むしろ食品に抗微生物性効果を提供するためのパッケージヘッドスペース中への二酸化塩素の放出に依存する。混和ポリマーは、従来の方法でいずれの容器又はパッケージにも付着、接着又は他の様式で含まれてよい。この容器又はパッケージは、食品輸送、保存及び貯蔵のために商業的に使用される。この容器又はパッケージの形状又は幾何構造は限定されない。
【０１０１】
図８は、本発明の特定の実施形態による生鮮食品、例えば、製品又は肉を貯蔵するための任意選択的なパッケージ１００を示す。パッケージ１００はプラスチックトレー１０２の形態で示されるが、他の形態及び材料も本発明の範囲内にあるものとして考えられる。トレー１０２は、基部１０４と、基部１０４からトレー開口部１０８まで垂直に延在する側壁１０６とを含む。基部１０４及び側壁１０６はともに、例えば、生鮮食品を保持及び貯蔵するための内部１１０を画定する。パッケージ１００は、任意選択的に開口部１０８上に配置され、且つ密閉する軟質プラスチック施蓋膜１１２を含む。開口部１０８を閉鎖及び密閉するために多種多様なカバー又は蓋が使用されてよいことが考えられ、且つ理解される。任意選択的に、カバー又は蓋は、内部を見ることができるように透明である。製品（例えば薄切りトマト）が内部１１０に貯蔵される場合、製品の周囲及び上部の空間は、本明細書中、「ヘッドスペース」と記載される（示されていない）。
【０１０２】
パッケージ１００は、側壁１０６上に配置された抗微生物性混和ポリマー膜１１４の部分をさらに含む。示された実施形態において、そのような膜１１４の４つの部分があり、側壁１０６あたり１つの膜１１４の部分がある。膜１１４は、好ましくは、開口部１０８の近位で、側壁１０６の上部又はその付近に配置される。少なくとも一部分においてであるが、好ましくはそれぞれの膜部分１１４のほとんど又は全てが側壁１０６の正中線１１６より上に突出する。正中線１１６は、基部１０４及び開口部１０８の間の中央に位置する。パッケージ１００の上部又はそれに向かう膜配置は、パッケージ１００のヘッドスペース中への放出された抗微生物性材料の所望の分布を促進するため、膜部分１１４の有効性に対する効果を有することが見出された。パッケージ中で混和ポリマーを基部１０４上の高さの非常に低い位置、又は食品の下に配置する場合は、ヘッドスペース中の放出された抗微生物性材料の所望の分布が提供されないことがわかった。抗微生物剤の質量輸送が最適でない場合、食品／商品のいくつかは、微生物の増殖に対して十分に保護されないであろう。さらに、食品は、望ましくないことに、放出された抗微生物性材料と反応し、且つ／又は吸収し得る。側壁の正中線より上、好ましくは側壁の少なくとも６７％又は７５％又は約８０％の高さに膜を配置することにより、所望の微生物性ガス放出プロフィール及びヘッドスペース濃度の達成が促進されることが見出された。
【０１０３】
任意選択的に、混和ポリマー膜１１４は、（例えば、図８に関して記載及び示される側壁上で）パッケージにヒートステークされる。有利には、ヒートステークによって、接着剤を使用することなく膜を側壁に永久に接着することが可能となる。接着剤は、食品を含有するヘッドスペース中で望ましくない揮発性物質を放出し得るため、いくつかの場合は問題となり得る。本発明の任意選択的な実施形態に従って使用され得るヒートステークプロセスの態様は、上記で参照された、米国特許第８，１４２，６０３号明細書に開示されている。ヒートステークは、この場合、膜及び密封層基材上に十分な圧力を加えて、膜を容器の壁部に接着しながら、側壁上で密封層基材を加熱することを意味する。任意選択的に、混和ポリマー膜１１４は、直接的なインライン溶着法によってパッケージに配置及び接着される。
【０１０４】
特定の実施形態において、抗微生物性混和ポリマー膜１１４は、側壁１０６上の膜部分１１４の代わりに、又はそれに加えて、容器の内側である施蓋膜１１２（又は蓋）の表面に連結していてもよい。代わりに、抗微生物性混和ポリマー膜１１４は、施蓋膜１１２（又は蓋）の組成物に組み込まれていてもよい。
【０１０５】
上記機構のいずれの組合せも、容器ヘッドスペース中で抗微生物性ガスの所望の放出速度及び放出プロフィールを達成するために利用されてよい。
【０１０６】
例示的な実施形態
次の例示的な実施形態は、本発明の任意選択的な態様をさらに説明し、且つ本明細書の一部である。これらの例示的な実施形態は、技術的に本出願の請求項ではないが、請求項と実質的に類似する形式で（それぞれ数字記号と、それに続く文字記号を有する）明示される。次の例示的な実施形態は、「請求項」の代わりに「実施形態」として従属関係で互いに参照される。
【０１０７】
１Ａ．３．５未満のｐＨを有するキャリア材料と、金属亜塩素酸塩である活性化合物と、吸湿性化合物を含む誘因剤とを含む抗微生物性放出剤。
【０１０８】
２Ａ．キャリア材料が酸性化乾燥固体材料である、実施形態１Ａの抗微生物性放出剤。
【０１０９】
３Ａ．キャリア材料が１つ以上の酸で処理されている、実施形態１Ａ又は２Ａの抗微生物性放出剤。
【０１１０】
４Ａ．キャリア材料が酸性化乾燥固体無機材料である、実施形態１Ａ〜３Ａのいずれかの抗微生物性放出剤。
【０１１１】
５Ａ．キャリア材料が酸性化親水性材料である、実施形態１Ａ〜４Ａのいずれかの抗微生物性放出剤。
【０１１２】
６Ａ．ｐＨが、０．５〜３．０、任意選択的に１．０〜３．０、任意選択的に約１．０〜２．０、任意選択的に１．５〜１．８、任意選択的に１．０〜１．５である、実施形態１Ａ〜５Ａのいずれかの抗微生物性放出剤。
【０１１３】
７Ａ．キャリア材料が酸性化シリカゲルである、実施形態１Ａ〜６Ａのいずれかの抗微生物性放出剤。
【０１１４】
８Ａ．活性化合物が金属亜塩素酸塩である、実施形態１Ａ〜７Ａのいずれかの抗微生物性放出剤。
【０１１５】
９Ａ．金属亜塩素酸塩が、アルカリ金属亜塩素酸塩、アルカリ土類金属亜塩素酸塩又は遷移金属亜塩素酸塩である、実施形態８Ａの抗微生物性放出剤。
【０１１６】
１０Ａ．金属亜塩素酸塩が、亜塩素酸ナトリウム、亜塩素酸カリウム、亜塩素酸バリウム、亜塩素酸カルシウム及び亜塩素酸マグネシウムの少なくとも１つである、実施形態８Ａの抗微生物性放出剤。
【０１１７】
１１Ａ．金属亜塩素酸塩が、亜塩素酸ナトリウムである、実施形態９Ａ又は１０Ａの抗微生物性放出剤。
【０１１８】
１２Ａ．誘因剤が、塩化ナトリウム、塩化カルシウム、塩化マグネシウム、塩化リチウム、硝酸マグネシウム、硫酸銅、硫酸アルミニウム、硫酸マグネシウム、炭酸カルシウム、五酸化リン及び臭化リチウムの少なくとも１つを含む、実施形態１Ａ〜１１Ａのいずれかの抗微生物性放出剤。
【０１１９】
１３Ａ．誘因剤が塩化カルシウムを含む、実施形態１Ａ〜１２Ａのいずれかの抗微生物性放出剤。
【０１２０】
１４Ａ．キャリア材料が、抗微生物性放出剤の全重量に対して、５０〜９０重量％、任意選択的に６０〜９０重量％、任意選択的に６０〜８０重量％、任意選択的に６０〜７０重量％、任意選択的に７０〜９０重量％、任意選択的に７０〜８０重量％である、実施形態１Ａ〜１３Ａのいずれかの抗微生物性放出剤。
【０１２１】
１５Ａ．金属亜塩素酸塩が、抗微生物性放出剤の全重量に対して、５〜３０重量％、任意選択的に７〜２５重量％、任意選択的に９〜２０重量％、任意選択的に１１〜２０重量％である、実施形態１Ａ〜１４Ａのいずれかの抗微生物性放出剤。
【０１２２】
１６Ａ．誘因剤が、抗微生物性放出剤の全重量に対して、２〜２０重量％、任意選択的に５〜１８重量％、任意選択的に８〜１５重量％、任意選択的に約１０重量％である、実施形態１Ａ〜１５Ａのいずれかの抗微生物性放出剤。
【０１２３】
１Ｂ．（ｉ）キャリア材料を提供するステップと；（ｉｉ）キャリア材料を誘因剤及び活性化合物と混合し、抗微生物性放出剤を生成するステップとを含む抗微生物性放出剤の調製方法であって、抗微生物性放出剤が、（ａ）キャリア材料と、（ｂ）活性化合物と、（ｃ）誘因剤とを含み、さらにキャリア材料が３．５未満のｐＨを有する、方法。
【０１２４】
２Ｂ．キャリア材料が、親水性材料を鉱酸で処理し、続いて乾燥することによって提供され、任意選択的に鉱酸が硫酸、塩酸又は硝酸である、実施形態１Ｂの方法。
【０１２５】
３Ｂ．キャリア材料が酸性化シリカゲルである、実施形態１Ｂ又は２Ｂの方法。
【０１２６】
４Ｂ．活性化合物が、アルカリ金属亜塩素酸塩、アルカリ土類金属亜塩素酸塩又は遷移金属亜塩素酸塩を含む、実施形態１Ｂ〜３Ｂのいずれかの方法。
【０１２７】
５Ｂ．誘因剤が吸湿性化合物を含む、実施形態１Ｂ〜４Ｂのいずれかの方法。
【０１２８】
１Ｃ．（ｉ）ベースポリマーと；（ｉｉ）抗微生物性放出剤と；（ｉｉｉ）任意選択的にチャネリング剤とを含む混和ポリマーであって、抗微生物性放出剤が、（ａ）キャリア材料と、（ｂ）活性化合物と、（ｃ）誘因剤とを含み、さらにキャリア材料が３．５未満のｐＨを有し；任意選択的に、活性化合物が、アルカリ金属亜塩素酸塩、アルカリ土類金属亜塩素酸塩又は遷移金属亜塩素酸塩を含み、且つ任意選択的に、誘因剤が吸湿性化合物を含む、混和ポリマー。
【０１２９】
２Ｃ．ベースポリマーが、混和ポリマーの１０重量％〜７０重量％、任意選択的に１５重量％〜６０重量％、任意選択的に１５重量％〜５０重量％、任意選択的に１５重量％〜４０重量％、任意選択的に２０重量％〜６０重量％、任意選択的に２０重量％〜５０重量％、任意選択的に２０重量％〜４０重量％、任意選択的に２０重量％〜３５重量％、任意選択的に２５重量％〜６０重量％、任意選択的に２５重量％〜５０重量％、任意選択的に２５重量％〜４０重量％、任意選択的に２５重量％〜３０重量％、任意選択的に３０重量％〜６０重量％、任意選択的に３０重量％〜５０重量％、任意選択的に３０重量％〜４５重量％、任意選択的に４０重量％〜６０重量％、任意選択的に４０重量％〜５０重量％の範囲である、実施形態１Ｃの混和ポリマー。
【０１３０】
３Ｃ．抗微生物性放出剤が、混和ポリマーの全重量に対して２０重量％〜８０重量％、任意選択的に４０重量％〜７０重量％、任意選択的に４０重量％〜６０重量％、任意選択的に４０重量％〜５０重量％、任意選択的に４５重量％〜６５重量％、任意選択的に４５重量％〜６０重量％、任意選択的に４５重量％〜５５重量％、任意選択的に５０重量％〜７０重量％、任意選択的に５５重量％〜６５重量％の範囲である、実施形態１Ｃ又は２Ｃの混和ポリマー。
【０１３１】
４Ｃ．チャネリング剤が、混和ポリマーの全重量に対して２重量％〜２５重量％、任意選択的に２重量％〜２０重量％、任意選択的に２重量％〜１５重量％、任意選択的に５重量％〜１５重量％、任意選択的に５重量％〜１０重量％、任意選択的に８重量％〜１５重量％、任意選択的に８重量％〜１０重量％、任意選択的に１０重量％〜２０重量％、任意選択的に１０重量％〜１５重量％、又は任意選択的に１０重量％〜１２重量％の範囲である、実施形態１Ｃ〜３Ｃのいずれかの混和ポリマー。
【０１３２】
１Ｄ．抗微生物性放出剤を含む混和ポリマー材料であって、抗微生物性放出剤が、（ａ）キャリア材料と、（ｂ）活性化合物と、（ｃ）誘因剤とを含み、キャリア材料が３．５未満のｐＨを有し；任意選択的に、活性化合物が、アルカリ金属亜塩素酸塩、アルカリ土類金属亜塩素酸塩又は遷移金属亜塩素酸塩を含み、且つ任意選択的に、誘因剤が吸湿性化合物を含む、混和ポリマー材料。
【０１３３】
１Ｅ．混和ポリマーを含む混和ポリマー材料であって、混和ポリマーが、（ｉ）ベースポリマーと；（ｉｉ）抗微生物性放出剤と；（ｉｉｉ）任意選択的にチャネリング剤とを含み、抗微生物性放出剤が、（ａ）キャリア材料と、（ｂ）活性化合物と、（ｃ）誘因剤とを含み、さらにキャリア材料が３．５未満のｐＨを有し；任意選択的に、活性化合物が、アルカリ金属亜塩素酸塩、アルカリ土類金属亜塩素酸塩又は遷移金属亜塩素酸塩を含み、且つ任意選択的に、誘因剤が吸湿性化合物を含む、混和ポリマー材料。
【０１３４】
１Ｆ．１０ｍＬの水に浸漬されたスポンジを含有する２．１Ｌジャー中の２ｇの混和ポリマー材料を用いて濃度を測定する場合、抗微生物性放出剤が、混和ポリマー材料１グラムあたり１５０ｐｐｍ〜１８００ｐｐｍ、任意選択的に４００ｐｐｍ〜１６００ｐｐｍ，任意選択的に６００ｐｐｍ〜１２００ｐｐｍ，任意選択的に８００ｐｐｍ〜１０００ｐｐｍの濃度でＣｌＯ2を放出する、実施形態１Ｄ又は１Ｅの混和ポリマー材料。
【０１３５】
１Ｇ．微生物の増殖を抑制若しくは予防するため、及び／又は微生物を死滅させるための容器であって、容器が抗微生物性放出剤を含み、抗微生物性放出剤が、（ａ）キャリア材料と、（ｂ）活性化合物と、（ｃ）誘因剤とを含み、キャリア材料が３．５未満のｐＨを有し；任意選択的に、活性化合物が、アルカリ金属亜塩素酸塩、アルカリ土類金属亜塩素酸塩又は遷移金属亜塩素酸塩を含み、且つ任意選択的に、誘因剤が吸湿性化合物を含む、容器。
【０１３６】
１Ｈ．微生物の増殖を抑制若しくは予防するため、及び／又は微生物を死滅させるための容器であって、容器が、（ｉ）ベースポリマーと；（ｉｉ）抗微生物性放出剤と；（ｉｉｉ）任意選択的にチャネリング剤とを含む混和ポリマー材料を含み、抗微生物性放出剤が、（ａ）キャリア材料と、（ｂ）活性化合物と、（ｃ）誘因剤とを含み、さらにキャリア材料が３．５未満のｐＨを有し；任意選択的に、活性化合物が、アルカリ金属亜塩素酸塩、アルカリ土類金属亜塩素酸塩又は遷移金属亜塩素酸塩を含み、且つ任意選択的に、誘因剤が吸湿性化合物を含む、容器。
【０１３７】
１Ｉ．食品を貯蔵及び保存するための実施形態１Ｇ又は実施形態１Ｈの容器の使用。
【０１３８】
以下の実施例を参照して、本発明をより詳細に説明するが、本発明がそれらに限定されるようにみなされないことは理解されるべきである。
【実施例】
【０１３９】
実施例１−ＣｌＯ2放出剤
０．６Ｎ硫酸溶液（約２０Ｌ）をシリカゲル（２５ポンド）にゆっくり添加し、スラリーを形成した。スラリーを完全に混合し、オーブン乾燥させ、そして室温まで冷却した。酸性化シリカゲルの試料２ｇを１０ｍＬの水中に懸濁させた。水相のｐＨは約１．４〜１．６であった。
【０１４０】
乾燥亜塩素酸ナトリウム粉末（約３．２ポンド）を添加する前に、酸性化シリカゲルの一部（約２０ポンド）を乾燥塩化カルシウム粉末（約２．５ポンド）と完全に混合させた。混合物を再び完全に混合し、そして窒素パージした。そのようにして調製されたＣｌＯ2放出剤を窒素下で密閉、貯蔵した。
【０１４１】
以下の表１にＣｌＯ2放出剤試料を示す。
【０１４２】
【表１】
2021520276.tif 000003
【０１４３】
異なる酸性度の他の酸性化シリカゲルを同様に調製し、そして対応するＣｌＯ2放出剤に組み込んだ。
【０１４４】
そのようして調製されたＣｌＯ2放出剤をＣｌＯ2放出のために誘発させた。２．１Ｌメイソンガラスジャーの底面にスポンジ（１インチ×１インチ×１／２インチ）を入れた。水（１０ｍＬ）をスポンジに添加し、水はスポンジに完全に吸収され、そして目に見える遊離した水はなかった。スポンジとの物理的接触がない状態で、ＣｌＯ2放出剤の試料（２ｇ）をガラスジャーの底面に入れた。ガラスジャーを密閉し、そして周囲の光から保護した。ＣｌＯ2濃度は、典型的に室温（２３℃）において２〜４時間でピークに達した。
【０１４５】
異なる酸性度レベルのシリカゲルを用いて調製されたＣｌＯ2放出剤のＣｌＯ2放出を表２に要約し、そして図７でグラフ化する。シリカゲルキャリアの酸性度が増加するほど、ピーク放出ＣｌＯ2濃度は増加する。
【０１４６】
【表２】
2021520276.tif 000004
【０１４７】
実施例２−抗微生物性放出剤を含有する混和ポリマー
以下の表３に従って、上記抗微生物性放出剤、ベースポリマー及びチャネリング剤を含有する混和ポリマーを使用して膜を押出成形した。押出形成された膜の典型的な厚さは０．２ｍｍ又は０．３ｍｍである。
【０１４８】
【表３】
2021520276.tif 000005
【０１４９】
２．１Ｌメイソンガラスジャーの底面にスポンジ（１インチ×１インチ×１／２インチ）を入れた。水（１０ｍＬ）をスポンジに添加し、水はスポンジに完全に吸収され、そして目に見える遊離した水はなかった。スポンジとの物理的接触がない状態で、膜片（２ｇ、約１．７インチ×１インチ、厚さ０．３ｍｍ）をガラスジャーの底面に入れた。ガラスジャーを密閉し、そして周囲の光から保護した。
【０１５０】
ガラス製メイソンジャーの蓋の２つの穴に、アウトプットライン及びリターンラインを含むガス輸送ラインを設置した。戻される前に、ジャーのヘッドスペース中の空気の流れをＡＴＩ  Ｃ１６ポータブルＣｌＯ2ガス分析計（Ａｎａｌｙｔｉｃａｌ  Ｔｅｃｈｎｏｌｏｇｙ  Ｉｎｃ．，Ｃｏｌｌｅｇｅｖｉｌｌｅ，ＰＡ）へと変えた。典型的に、ＣｌＯ2濃度は約２〜５時間でピークに達する。本明細書で参照されるＣｌＯ2濃度は次のように測定される。２．１Ｌメイソンガラスジャーの底面にスポンジ（１インチ×１インチ×１／２インチ）を入れた。水（１０ｍＬ）をスポンジ添加した。水はスポンジに完全に吸収され、そして目に見える遊離した水はなかった。スポンジとの物理的接触がない状態で、膜片（２ｇ、１．７インチ×１インチ）をガラスジャーの底面に入れた。ガラスジャーを密閉し、そして周囲の光から保護した。ヘッドスペース中のＣｌＯ2濃度を監視した。
【０１５１】
混和ポリマーの性能は、放出されたＣｌＯ2のピーク濃度によって特徴づけられてもよい。以下の表（表４）は、バッチＩＤによって識別された、本発明によるＣｌＯ2放出剤を含む例示的ないくつかの膜のピーク濃度を説明する。二酸化塩素ガス濃度は、典型的に、室温（２３℃）においては約２〜５時間後、そして４℃においては約２２時間後にそのピークに達する。「Ｃｌｏｘｏｕｔ」粉末及び表４で識別される対応する膜は、本発明の任意選択的な態様による酸性化シリカゲルによる混和ポリマー膜を意味する。Ａｓｅｐｔｒｏｌ粉末及び対応する膜の単一の項目が参照のために提供される。
【０１５２】
【表４】
2021520276.tif 000006
【０１５３】
実施例３−参照と比較される混和ポリマー
表３からの膜１を一例として使用して、本発明の混和ポリマーのＣｌＯ2放出プロフィールを、国際公開第２００５／０４１６６０号パンフレットで報告される参照の膜に対して比較する。参照の膜配合物及び調製方法は以下の表５に明らかにされる。
【０１５４】
【表５】
2021520276.tif 000007
【０１５５】
参照１及び２のＣｌＯ2放出特性は、実施例１及び２において上記された測定方法を使用して評価された。（膜のグラムあたりのｐｐｍに正規化された）放出されたＣｌＯ2ヘッドスペース濃度を表６に示し、そして本発明の任意選択的な態様の膜１からのものと一緒に図９にプロットされる。
【０１５６】
【表６】
2021520276.tif 000008
【０１５７】
グラムあたりの基準で、本発明の膜１の任意選択的な実施形態は、ピーク濃度において４倍以上のＣｌＯ2を放出して、そして長期間、そのＣｌＯ2濃度を維持する。
【０１５８】
国際公開第２００５／０４１６６０号パンフレットの溶液キャスト膜に対して、本発明の混和ポリマーのＣｌＯ2放出プロフィールを比較しようとする努力において、出願人は、本発明の酸性化シリカゲルＣｌＯ2放出剤を組み込むことによって、国際公開第２００５／０４１６６０号パンフレットに報告されるような溶液キャスト膜を調製することを試みた。しかしながら、Ｅｖａｌｏｙポリマーは、酸性化シリカゲルのＣｌＯ2放出剤の存在下で有意に分解し、したがって、比較は実施できなかった。
【０１５９】
本発明が詳細に、且つ特定の実施例を参考にして説明されているが、本発明の精神及び範囲から逸脱することなく、様々な変更及び修正を実行可能であることは当業者に明白であろう。
【図１】
2021520276.tif 000009
【図２】
2021520276.tif 000010
【図３】
2021520276.tif 000011
【図４】
2021520276.tif 000012
【図５】
2021520276.tif 000013
【図６】
2021520276.tif 000014
【図７】
2021520276.tif 000015
【図８】
2021520276.tif 000016
【図９】
2021520276.tif 000017
【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
抗微生物性放出剤であって、
ｉ．１．４〜３．１のｐＨを有し、且つ前記抗微生物性放出剤の全重量に対して５０〜９０重量％である、酸性化シリカゲルを含むキャリア材料と；
ｉｉ．前記抗微生物性放出剤の全重量に対して５〜３０重量％である、金属亜塩素酸塩を含む活性化合物と；
ｉｉｉ．前記抗微生物性放出剤の全重量に対して２〜２０重量％である、吸湿性化合物を含む誘因剤と；
を含む、抗微生物性放出剤。
【請求項２】
前記キャリア材料が１つ以上の酸で処理され、且つ前記抗微生物性放出剤の一部である時に乾燥固体である、請求項１に記載の抗微生物性放出剤。
【請求項３】
前記キャリア材料が親水性材料である、請求項１又は２に記載の抗微生物性放出剤。
【請求項４】
前記金属亜塩素酸塩が、アルカリ金属亜塩素酸塩、アルカリ土類金属亜塩素酸塩又は遷移金属亜塩素酸塩である、請求項１〜３のいずれか一項に記載の抗微生物性放出剤。
【請求項５】
前記金属亜塩素酸塩が、亜塩素酸ナトリウム、亜塩素酸カリウム、亜塩素酸バリウム、亜塩素酸カルシウム及び亜塩素酸マグネシウムからなる群から選択される１つ以上の要素である、請求項４に記載の抗微生物性放出剤。
【請求項６】
前記誘因剤が、塩化ナトリウム、塩化カルシウム、塩化マグネシウム、塩化リチウム、硝酸マグネシウム、硫酸銅、硫酸アルミニウム、硫酸マグネシウム、炭酸カルシウム、五酸化リン及び臭化リチウムからなる群から選択される１つ以上の要素である、請求項１〜５のいずれか一項に記載の抗微生物性放出剤。
【請求項７】
前記金属亜塩素酸塩が亜塩素酸ナトリウムであり、且つ前記誘因剤が塩化カルシウムである、請求項１〜６のいずれか一項に記載の抗微生物性放出剤。
【請求項８】
抗微生物性放出剤の調製方法であって、
ｉ．酸性化シリカゲルを含むキャリア材料を提供するステップと；
ｉｉ．前記キャリア材料を誘因剤及び活性化合物と混合するステップと
を含み、前記誘因剤が吸湿性化合物を含み、且つ前記活性化合物が金属亜塩素酸塩を含み、抗微生物性放出剤が生成する方法。
【請求項９】
前記キャリア材料が、前記シリカゲルを鉱酸で処理し、続いて乾燥することによって提供される、請求項８に記載の方法。
【請求項１０】
前記鉱酸が硫酸、塩酸又は硝酸である、請求項９に記載の方法。
【請求項１１】
ｉ．ベースポリマーと；
ｉｉ．混和ポリマーの全重量に対して、１重量％〜２０重量％の範囲で存在するチャネリング剤と；
ｉｉｉ．請求項１〜７のいずれか一項に記載の抗微生物性放出剤、又は請求項８〜１０のいずれか一項に記載の方法に従って製造された抗微生物性放出剤と
を含み、モノリシック材料である、混和ポリマー。
【請求項１２】
０．１ｍｍ〜１．０ｍｍの厚さを有する膜の形態である、請求項１１に記載の混和ポリマー。
【請求項１３】
その中に製品が位置する密閉容器中で、微生物の増殖を抑制若しくは予防するため、及び／又は微生物を死滅させるためのパッケージであって、
底部と；
上部開口部と；
前記底部から前記上部開口部へと垂直方向で延在する１つ以上の側壁と；
前記１つ以上の側壁によって形成される内部空間と；
前記開口部を閉鎖及び／又は封鎖するカバーと
を含む容器を含み、前記容器内に配置された請求項１１又は１２に記載の混和ポリマーから製造された少なくとも１つの物品をさらに含む、パッケージ。
【請求項１４】
ｉ．前記物品が、少なくとも１つの側壁に固定された混和ポリマー膜であり、前記少なくとも１つの側壁が前記底部及び前記開口部から等距離である側壁正中線を有し、前記膜が前記膜の上部縁部及び底部縁部から等距離である膜正中線を有し、前記膜正中線が前記側壁正中線と少なくとも同じ高さに位置するか、或いは、
ｉｉ．前記物品が前記カバーの裏側上に配置されるか、又はそれと一体型である、
請求項１３に記載のパッケージ。
【請求項１５】
前記物品が膜であり、且つ前記カバーが施蓋膜であり、前記膜が前記施蓋膜の裏側にヒートステークされている、請求項１３に記載のパッケージ。
【請求項１６】
新鮮な肉類、新鮮な魚介類、新鮮な家禽肉又は生鮮食料品を貯蔵するための請求項１３〜１５のいずれか一項に記載のパッケージの使用。
【国際調査報告】
2021520276.tif 000018
2021520276.tif 000019
2021520276.tif 000020